(57)【要約】【課題】  ボールペンリフィルに充填して使用し、光輝感がある筆跡を形成できるインキにおいて、筆跡乾燥性が良く、筆跡の紙への裏抜けがなく、十分な光輝感のある筆跡で手脂が付着した紙にも筆記でき、筆記時に音鳴きがせず、低温時、経時でかすれる事もないボールペン用水性光輝性インキ組成物を提供することにある。【解決手段】  本発明は、少なくとも、金属を含有した光輝性顔料と、水と、キサンタンガムと、ウェランガムとを含有するボールペン用水性光輝性インキ組成物。【選択図】図１
2017082218.tif 000002
【特許請求の範囲】
【請求項１】
少なくとも、金属を含有した光輝性顔料と、水と、キサンタンガムと、ウェランガムとを含有するボールペン用水性光輝性インキ組成物。
【請求項２】
ａ：キサンタンガムのインキ中の含有率［重量％］、ｂ：ウェランガムのインキ中の含有率［重量％］としたときに、ａ／ｂ＝０．３５以上４．０以下であり、かつ、キサンタンガムとウェランガムのインキ中の含有率であるａ＋ｂが０．３重量％以上０．７重量％以下である請求項１に記載のボールペン用水性光輝性インキ組成物。
【請求項３】
さらに、ＨＬＢ値が８以上１８以下のポリグリセリン脂肪酸エステルを含有する請求項１または請求項２に記載のボールペン用水性光輝性インキ組成物。
【請求項４】
さらに、３−メチル−３−メトキシ−１−ブタノールを含有する請求項１または請求項２に記載のボールペン用水性光輝性インキ組成物。
【発明の詳細な説明】
【技術分野】
【０００１】
本発明は、光輝を放つ筆跡を形成するボールペン用水性光輝性インキ組成物及びそのボールペン用水性光輝性インク組成物を用いたボールペンに関する。
【背景技術】
【０００２】
従来、比較的粒径が大きく平板状である光輝性顔料を使用したインキ組成物にせん断減粘性付与剤として多糖類を用いた、光輝感を有する意匠性の高い筆跡を形成する水性ボールペン用インキが知られている。筆記時のボールの回転によるせん断力によって粘度が低下するせん断減粘性を有する水性ボールペン用インキは、静置時には高粘度であることで光輝性顔料の沈降やペン先からのインキ洩れを抑制し、筆記時には回転するボールのせん断力によってインキ粘度が低下するので、滑らかにインキを吐出させることができる。せん断減粘性付与剤として多糖類を使用したインキは、金属イオンによる静置時の粘度低下が少なく、長期間、光輝性顔料を分散安定化することができ、光輝性インキ組成物に汎用されている。また、金属粉顔料の分散性を向上させるために配合される増粘剤として用いられている公知の多糖類の中には、経時により増粘或いは減粘することで使用できなくなる問題があった。
中でも特に、キサンタンガムは、少量含有するだけでインキ組成物に高いせん断減粘指数を付与することが知られており、また、ウェランガムは高温環境下における経時安定性や、顔料インキにした場合の経時安定性に優れていることが知られている（特許文献１、特許文献２）。
更には、キサンタンガムやウェランガムなどの天然多糖類にバインダー成分として水溶性大豆多糖類を組み合わせて、粘度変化を抑制することも知られている（特許文献３）。
【先行技術文献】
【特許文献】
【０００３】
【特許文献１】特開２００１−１９２５９７号公報
【特許文献２】特開２００３−０１２９７３号公報
【特許文献３】特開平１１−１３０９９８号公報
【発明の開示】
【発明が解決しようとする課題】
【０００４】
しかし、多糖類は絡み合いによってせん断減粘性を発現するものであるが、分子量の大きい多糖類は、大きな構造ゆえ紙の繊維のような狭い空間を通過しない上、一旦粘度が低下したインキが紙へ浸透する前に直ぐに元に戻り高粘度となるため、筆跡の紙への裏抜けがない反面、光輝性顔料のような比較的粒子径の大きい顔料を吐出させ、十分な光輝感を得るためにボールペンチップを調整して吐出量を多くすると、筆跡上で光輝性顔料が蓋のように働き筆跡がより乾燥しにくいものであった。
また、主溶剤が水であることと、多糖類の親水性が高いことにより、筆記時に紙面に手に付着している手脂が付着したとき、手脂の成分が油性成分なので、インキが表面に乗りにくいため、インキをはじいてしまい光輝性顔料が筆跡上に一様に散らばらず、手脂により顔料が乗らず光輝感のない部分と光輝感のある部分に分かれてしまい、全体として光輝感が少なくなったり、はなはだしくは手脂上に筆跡が形成されず線飛びを生じるものになったりしていた。
さらに、光輝性顔料をボールペンチップから排出するために、ボールペンチップのボールハウス内径を大きくしたり、ボールペンチップ先端のカシメ内径を大きくしたり、ボール移動量を大きくする必要があるため、ボールにかかる力によって、ボールの位置が安定せず、ボールがチップ内の金属内壁に衝突し金属音がする現象（音鳴き）が発生しやすかった。
キサンタンガム単体や、ウェランガム単体は、水溶液中でダブルへリックス構造を形成していることが知られている。
キサンタンガム単体や、ウェランガム単体はインキ中で比較的大きめで不均一な孔径の三次元的な網目構造となっていたため、平板状顔料の直下にある網目中の水や溶剤が顔料に吸着し筆跡で光輝性顔料のある部分とない部分で乾燥速度が異なり乾燥状態にムラができ全体の筆跡乾燥性を遅くしていた。
これは、キサンタンガム単体の場合、キサンタンガムの側鎖が長いため、水溶液中でダブルへリックス構造を形成した後に、キサンタンガムの側鎖同士の絡み合いによって超会合状態をとりやすいためである。また、ウェランガムは、側鎖が短く、主鎖にカルボキシル基が存在している。ウェランガム単体の場合、水溶液中でダブルへリックス構造を形成すると、ウェランガムの主鎖のカルボキシル基がダブルへリックスの外向きに配向するが、親水基のカルボキシル基がキサンタンガムと比べて少ないため、溶解性が低く、分子の広がりが小さいためである。
さらに、ウェランガム水溶液は顔料分散体での高温時での経時安定性が高いが、キサンタンガムなどに比べて水以外の溶剤や活性剤を含んだ混合溶媒への溶解度が低く、ペン先乾燥防止用などで有機溶剤や界面活性剤が必須であるボールペン用水性インキでは、併用する材料によりウェランガムが析出してしまい、低温時、また経時的に溶解が不安定になる傾向があった。
【０００５】
本発明は、ボールペンリフィルに充填して使用し、光輝感がある筆跡を形成できるインキ組成物において、筆跡乾燥性が良く、筆跡の紙への裏抜けがなく、十分な光輝感のある筆跡で手脂が付着した紙にも筆記でき、筆記時に音鳴きがせず、低温時、経時でかすれる事もないボールペン用水性光輝性インキ組成物を提供することを目的とする。
【課題を解決するための手段】
【０００６】
本発明のボールペン用水性光輝性インキ組成物は、
（１）少なくとも、金属を含有した光輝性顔料と、水と、キサンタンガムと、ウェランガムとを含有するボールペン用水性光輝性インキ組成物である。
【０００７】
上記（１）の構成によれば、
本発明者等の鋭意検討の結果、キサンタンガム及びウェランガムと金属を含有した光輝性顔料を併用することによって、金属を含有した光輝性顔料の金属と、キサンタンガム及びウェランガムとが、相互作用することにより、比較的小径で均一な細孔径を有する三次元網目構造を形成することによって、筆跡の紙への裏抜けが抑制でき、かつ、手脂が付着した紙にも筆記でき、筆記時に音鳴きがせず、筆跡を非常に速く乾燥させることができる光輝性インキ組成物が得られた。
これは、水溶液中で、キサンタンガムとウェランガムとがダブルへリックス構造を形成し、キサンタンガムの側鎖が適度な間隔でダブルへリックスの外向きに配向し、キサンタンガムの長い側鎖のカルボキシル基により、ダブルへリックス構造の親水性を維持して、ダブルへリックスの良好な溶解性を維持すると共に、ダブルへリックスの超会合状態形成を抑制して良好な溶解性を維持し、さらに、金属を含有した光輝性顔料と、ダブルへリックスの側鎖のカルボキシル基との相互作用によって、比較的小径で均一な細孔径を有する三次元網目構造を形成するためである。
上記（１）の構成は、本発明者等による上記知見を利用したものであり、金属を含有した光輝性顔料と、キサンタンガムと、ウェランガムとを含む多糖類の組合せによって、筆跡乾燥性が良く、筆跡の紙への裏抜けがなく、十分な光輝感のある筆跡で手脂が付着した紙にも筆記でき、筆記時に音鳴きがせず、低温時、経時でかすれる事もない。
【０００８】
（２）幾つかの実施形態では、上記（１）の構成において、ａ：キサンタンガムのインキ中の含有率［重量％］、ｂ：ウェランガムのインキ中の含有率［重量％］としたときに、ａ／ｂ＝０．３５以上４．０以下であり、かつ、キサンタンガムとウェランガムのインキ中の含有率であるａ＋ｂが０．３重量％以上０．７重量％以下である。
【０００９】
上記（２）の構成によれば、キサンタンガムのインキ中の含有率をａ［重量％］、ウェランガムのインキ中の含有率をｂ［重量％］としたときに、ａ／ｂ＝０．３５以上４．０以下であり、かつ、キサンタンガムとウェランガムのインキ中の含有率であるａ＋ｂが０．３重量％以上０．７重量％以下にすることで、筆跡をより速く乾燥させることができる。
【００１０】
（３）幾つかの実施形態では、上記（１）または（２）の構成において、ＨＬＢ値が８以上１８以下のポリグリセリン脂肪酸エステルを含有する。
【００１１】
上記（３）の構成によれば、ＨＬＢ値が８以上１８以下のポリグリセリン脂肪酸エステルの添加により、ウェランガムの溶解性が保たれ、低温時や経時でインキの追従不良よるかすれを長期に亘って防止することができる。
【００１２】
（４）幾つかの実施形態では、上記（１）ないし（２）の構成において、３−メチル−３−メトキシ−１−ブタノールを含有する。
【００１３】
上記（４）の構成によれば、３−メチル−３−メトキシ−１−ブタノールの添加により、３−メチル−３−メトキシ−１−ブタノールのアルキル基部が紙の表面に吸着し、構造中の溶媒が均一に脱離しやすくなることにより、キサンタンガムとウェランガムの構造が速やかに崩壊して薄膜になるため、筆跡の乾燥性をより速くすることができる。
【発明の効果】
【００１４】
本発明の実施形態によれば、ボールペンリフィルに充填して使用し、光輝感がある筆跡を形成できるインキ組成物において、筆跡乾燥性が良く、筆跡の紙への裏抜けがなく、十分な光輝感のある筆跡で手脂が付着した紙にも筆記でき、筆記時に音鳴きがせず、低温時、経時でかすれる事もないボールペン用水性光輝性インキ組成物を提供することができる。
【図面の簡単な説明】
【００１５】
【図１】ボールペンに用いられるボールペンリフィルを示す縦断面図である。
【図２】図１におけるＩ部を示す拡大断面図である。
【図３】第１のボールペンチップの縦断面図である。
【図４】図３のＩＩ−ＩＩ’線断面矢視図である。
【図５】図３のＩＩＩ−ＩＩＩ’線断面矢視図である。
【図６】第２のボールペンチップの縦断面図である。
【図７】図６のＩＩ−ＩＩ’線断面矢視図である。
【図８】図６のＩＩＩ−ＩＩＩ’線断面矢視図である。
【図９】第３のボールペンチップの縦断面図である。
【図１０】図９のＩＩ−ＩＩ’線断面矢視図である。
【図１１】図９のＩＩＩ−ＩＩＩ’線断面矢視図である。
【発明を実施するための形態】
【００１６】
光輝性顔料は、インキに含有することで、光輝感のある綺麗な筆跡を形成するために用いられるものである。使用できる金属を含有した光輝性顔料としては、従来から知られているものであれば、特に限定されるものではないが、例えば、アルミニウム粉やブロンズ粉などの金属粉、金属被覆ガラスフレーク、金属蒸着フィルム等が挙げられる。
【００１７】
金属粉は、アルミニウム粉、真鍮粉、ステンレス鋼粉、錫粉、亜鉛粉、ブロンズ粉、ニッケル粉、銅粉、金粉、銀粉などや、これらの混合粉やこれらの金属の合金粉が挙げられる。アルミニウム粉顔料としては、スーパーファインＮｏ．２２０００、同Ｎｏ．１８０００、ファインＮｏ．９００、同８００（以上、大和金属粉工業株式会社製）、ＡＡ１２、ＡＡ８、Ｎｏ．９００、Ｎｏ．１８００（以上、福田金属箔粉工業株式会社製）、アルミ粉１０００、同２７００（以上、中塚金属箔粉工業株式会社製）等が挙げられる。また、アルミニウム粉を高沸点の石油系溶剤（ミネラルスピリット等）とステアリン酸などの減摩剤とを入れたボールミルの中で、粉砕、研磨し、非常に薄い鱗片状のアルミニウム微粒子にしてあるアルミニウムペーストは、発火、爆発の危険が少なく、貯蔵安定性も良く、使用上取り扱いやすくなっている。アルミニウムペーストとしては、スーパーファインＮｏ．２２０００ＷＮ、同Ｎｏ．１８００ＷＮ（以上、大和金属粉工業株式会社製）、ＷＢ０２３０、ＷＸＭ０６３０、フレンドカラーＤ４５２ＢＬ、フレンドカラーＤ４６２ＢＬ、フレンドカラーＤ８５１ＢＬ、フレンドカラーＤ４５１ＲＥ、フレンドカラーＤ４６２ＲＥ、フレンドカラーＤ１１１ＲＥ、フレンドカラーＤ４５２ＹＥ、フレンドカラーＤ４６２ＹＥ、フレンドカラーＤ８５１ＹＥ（以上、東洋アルミニウム株式会社製）等が挙げられる。
銅及び銅合金粉顔料としては、ＰａｌｅＧｏｌｄ  Ｅ５、同２Ｌ５、ＲｉｃｈＧｏｌｄ  Ｌ７、同３Ｌ７、ＥＣｏｐｐｅｒ（以上、福田金属箔粉工業株式会社製）などがある。金属粉は、単独、あるいは２種以上混合して使用しても良い。
【００１８】
その他に使用できる金属を含有した光輝性顔料としては、メタシャインＭＴ１０３０ＧＰ、メタシャインＭＴ２０８０ＧＰ、メタシャイン２０２５ＰＳ、メタシャイン１０３０ＰＳ、メタシャイン２０８０ＰＳ、メタシャイン５０９０ＰＳ、メタシャイン５１５０ＰＳ、メタシャイン５２３０ＰＳ、メタシャイン５４８０ＰＳ（以上、日本板硝子株式会社製）、エルジーｎｅｏ  Ｒ−ＧＯＬＤ  ＃３５、エルジーｎｅｏ  Ｂ−ＧＯＬＤ  ＃３５、エルジーｎｅｏ  Ｓ−ＧＯＬＤ  ＃３５、エルジーｎｅｏ  Ｒ−ＧＯＬＤ  ＃１００、エルジーｎｅｏ  Ｂ−ＧＯＬＤ  ＃１００、エルジーｎｅｏ  Ｓ−ＧＯＬＤ  ＃１００、エルジーｎｅｏ  ＲＥＤ  ＃１００、エルジーｎｅｏ  ＢＬＵＥ  ＃１００、エルジーｎｅｏ  ＧＲＥＥＮ  ＃１００、エルジーｎｅｏ  ＶＩＯＬＥＴ  ＃１００、エルジーｎｅｏ  ＢＬＡＣＫ  ＃１００、エルジーｎｅｏ  ＣＯＰＰＥＲ  ＃１００、エルジーｎｅｏ  ＰＩＮＫ  ＃１００、エルジーｎｅｏ  ＹＥＬＬＯＷ  ＃１００、エルジーｎｅｏ  Ｒ−ＧＯＬＤ  ＃１５０、エルジーｎｅｏ  Ｂ−ＧＯＬＤ  ＃１５０、エルジーｎｅｏ  Ｓ−ＧＯＬＤ  ＃１５０、エルジーｎｅｏ  ＲＥＤ  ＃１５０、エルジーｎｅｏ  ＢＬＵＥ  ＃１５０、エルジーｎｅｏ  ＧＲＥＥＮ  ＃１５０、エルジーｎｅｏ  ＶＩＯＬＥＴ  ＃１５０、エルジーｎｅｏ  ＢＬＡＣＫ  ＃１５０、エルジーｎｅｏ  ＣＯＰＰＥＲ  ＃１５０、エルジーｎｅｏ  ＰＩＮＫ  ＃１５０、エルジーｎｅｏ  ＹＥＬＬＯＷ  ＃１５０、エルジーｎｅｏ  Ｒ−ＧＯＬＤ  ＃２００、エルジーｎｅｏ  Ｂ−ＧＯＬＤ  ＃２００、エルジーｎｅｏ  Ｓ−ＧＯＬＤ  ＃２００、エルジーｎｅｏ  ＲＥＤ  ＃２００、エルジーｎｅｏ  ＢＬＵＥ  ＃２００、エルジーｎｅｏ  ＧＲＥＥＮ  ＃２００、エルジーｎｅｏ  ＶＩＯＬＥＴ  ＃２００、エルジーｎｅｏ  ＢＬＡＣＫ  ＃２００、エルジーｎｅｏ  ＣＯＰＰＥＲ  ＃２００、エルジーｎｅｏ  ＰＩＮＫ  ＃２００、エルジーｎｅｏ  ＹＥＬＬＯＷ  ＃２００、エルジーｎｅｏ  Ｒ−ＧＯＬＤ  ＃３２５、エルジーｎｅｏ  Ｂ−ＧＯＬＤ  ＃３２５、エルジーｎｅｏ  Ｓ−ＧＯＬＤ  ＃３２５、エルジーｎｅｏ  ＲＥＤ  ＃３２５、エルジーｎｅｏ  ＢＬＵＥ  ＃３２５、エルジーｎｅｏ  ＧＲＥＥＮ  ＃３２５、エルジーｎｅｏ  ＶＩＯＬＥＴ  ＃３２５、エルジーｎｅｏ  ＢＬＡＣＫ  ＃３２５、エルジーｎｅｏ  ＣＯＰＰＥＲ  ＃３２５、エルジーｎｅｏ  ＰＩＮＫ  ＃３２５、エルジーｎｅｏ  ＹＥＬＬＯＷ  ＃３２５、エルジーｎｅｏ  Ｒ−ＧＯＬＤ  ＃５００、エルジーｎｅｏ  Ｂ−ＧＯＬＤ  ＃５００、エルジーｎｅｏ  Ｓ−ＧＯＬＤ  ＃５００（以上、尾池イメージング株式会社製）、ダイヤモンドピース  ＬＧ  Ｇｏｌｄ  Ｎｏ．５５、ダイヤモンドピース  ＤＧ  Ｇｏｌｄ  Ｎｏ．５５、ダイヤモンドピース  Ｇｒｅｅｎ  Ｎｏ．５５、ダイヤモンドピース  Ｂｌｕｅ  Ｎｏ．５５、ダイヤモンドピース  Ｒｅｄ  Ｎｏ．５５、ダイヤモンドピース  Ｍａｒｏｏｎ  Ｎｏ．５５、ダイヤモンドピース  Ｏｃｅａｎ  Ｇｒｅｅｎ  Ｎｏ．５５、ダイヤモンドピース  Ｓｋｙ  Ｂｌｕｅ  Ｎｏ．５５、ダイヤモンドピース  Ｂｌａｃｋ  Ｎｏ．５５、ダイヤモンドピース  Ｐｉｎｋ  Ｎｏ．５５、ダイヤモンドピース  Ｖｉｏｌｅｔ  Ｎｏ．５５、ダイヤモンドピース  Ｅｍｅ���ａｌｄ  Ｎｏ．５５、ダイヤモンドピース  Ｃｏｐｐｅｒ  Ｎｏ．５５、ダイヤモンドピース  ＬＧ  Ｇｏｌｄ  Ｈ２５、ダイヤモンドピース  ＤＧ  Ｇｏｌｄ  Ｈ２５、ダイヤモンドピース  Ｇｒｅｅｎ  Ｈ２５、ダイヤモンドピース  Ｂｌｕｅ  Ｈ２５、ダイヤモンドピース  Ｒｅｄ  Ｈ２５、ダイヤモンドピース  Ｍａｒｏｏｎ  Ｈ２５、ダイヤモンドピース  Ｏｃｅａｎ  Ｇｒｅｅｎ  Ｈ２５、ダイヤモンドピース  Ｓｋｙ  Ｂｌｕｅ  Ｈ２５、ダイヤモンドピース  Ｂｌａｃｋ  Ｈ２５、ダイヤモンドピース  Ｐｉｎｋ  Ｈ２５、ダイヤモンドピース  Ｖｉｏｌｅｔ  Ｈ２５、ダイヤモンドピース  Ｅｍｅｒａｌｄ  Ｈ２５、ダイヤモンドピース  Ｃｏｐｐｅｒ  Ｈ２５、ダイヤモンドピース  ＬＧ  Ｇｏｌｄ  Ｈ５５、ダイヤモンドピース  ＤＧ  Ｇｏｌｄ  Ｈ５５、ダイヤモンドピース  Ｇｒｅｅｎ  Ｈ５５、ダイヤモンドピース  Ｂｌｕｅ  Ｈ５５、ダイヤモンドピース  Ｒｅｄ  Ｈ５５、ダイヤモンドピース  Ｍａｒｏｏｎ  Ｈ５５、ダイヤモンドピース  Ｏｃｅａｎ  Ｇｒｅｅｎ  Ｈ５５、ダイヤモンドピース  Ｓｋｙ  Ｂｌｕｅ  Ｈ５５、ダイヤモンドピース  Ｂｌａｃｋ  Ｈ５５、ダイヤモンドピース  Ｐｉｎｋ  Ｈ５５、ダイヤモンドピース  Ｖｉｏｌｅｔ  Ｈ５５、ダイヤモンドピース  Ｅｍｅｒａｌｄ  Ｈ５５、ダイヤモンドピース  Ｃｏｐｐｅｒ  Ｈ５５、ダイヤモンドピース  ＬＧ  Ｇｏｌｄ  ＣＯ−４０ＵＣ、ダイヤモンドピース  ＤＧ  Ｇｏｌｄ  ＣＯ−４０ＵＣ、ダイヤモンドピース  Ｇｒｅｅｎ  ＣＯ−４０ＵＣ、ダイヤモンドピース  Ｂｌｕｅ  ＣＯ−４０ＵＣ、ダイヤモンドピース  Ｒｅｄ  ＣＯ−４０ＵＣ、ダイヤモンドピース  Ｐｉｎｋ  ＣＯ−４０ＵＣ、ダイヤモンドピース  Ｌａｖｅｎｄｅｒ  ＣＯ−４０ＵＣ（以上、ダイヤ工業株式会社製）等が挙げられる。金属を含有した光輝性顔料は、単独、あるいは２種以上混合して使用しても良い。
【００１９】
これらの金属を含有した光輝性顔料の中でも、エルジーｎｅｏシリーズを含有すると、鮮明な色調と筆跡の光輝感の強さが両立し特に好ましい。金属を含有した光輝性顔料のインキ組成物中における含有量は、インキ組成物全量に対し０．５重量％以上２０．０重量％以下、さらに好ましくは２．０重量％以上１０．０重量％以下であると、筆跡上で、高い光輝感が得られると共に、金属を含有した光輝性顔料の沈降によるペン先の目詰まりも起こりにくい。粒子径は２０μｍ以上１００μｍ以下であると、筆跡に充分な光輝性を付与でき、かつペン先の目詰まりも起こしにくいので好ましい。
【００２０】
金属を含有した光輝性顔料以外の着色剤でも、調色の為に従来公知の着色剤を併用できる。
染料としては、従来の水性インキに用いられる酸性染料、直接染料、塩基性染料等のいずれも用いることができる。その一例を挙げれば、ジャパノールファストブラックＤコンク（Ｃ．Ｉ．ダイレクトブラック１７）、ウォーターブラック１００Ｌ（Ｃ．Ｉ．ダイレクトブラック１９）、ウォーターブラックＬ−２００（Ｃ．Ｉ．ダイレクトブラック１９）、ダイレクトファストブラックＢ（Ｃ．Ｉ．ダイレクトブラック２２）、ダイレクトファストブラックＡＢ（Ｃ．Ｉ．ダイレクトブラック３２）、ダイレクトディープブラックＥＸ（Ｃ．Ｉ．ダイレクトブラック３８）、ダイレクトファストブラックコンク（Ｃ．Ｉ．ダイレクトブラック５１）、カヤラススプラグレイＶＧＮ（Ｃ．Ｉ．ダイレクトブラック７１）、カヤラスダイレクトブリリアントエローＧ（Ｃ．Ｉ．ダイレクトエロー４）、ダイレクトファストエロー５ＧＬ（Ｃ．Ｉ．ダイレクトエロー２６）、アイゼンプリムラエローＧＣＬＨ（Ｃ．Ｉ．ダイレクトエロー４４）、ダイレクトファストエローＲ（Ｃ．Ｉ．ダイレクトエロー５０）、アイゼンダイレクトファストレッドＦＨ（Ｃ．Ｉ．ダイレクトレッド１）、ニッポンファストスカーレットＧＳＸ（Ｃ．Ｉ．ダイレクトレッド４）、ダイレクトファストスカーレット４ＢＳ（Ｃ．Ｉ．ダイレクトレッド２３）、アイゼンダイレクトローデュリンＢＨ（Ｃ．Ｉ．ダイレクトレッド３１）、ダイレクトスカーレットＢ（Ｃ．Ｉ．ダイレクトレッド３７）、カヤクダイレクトスカーレット３Ｂ（Ｃ．Ｉ．ダイレクトレッド３９）、アイゼンプリムラピンク２ＢＬＨ（Ｃ．Ｉ．ダイレクトレッド７５）、スミライトレッドＦ３Ｂ（Ｃ．Ｉ．ダイレクトレッド８０）、アイゼンプリムラレッド４ＢＨ（Ｃ．Ｉ．ダイレクトレッド８１）、カヤラススプラルビンＢＬ（Ｃ．Ｉ．ダイレクトレッド８３）、カヤラスライトレッドＦ５Ｇ（Ｃ．Ｉ．ダイレクトレッド２２５）、カヤラスライトレッドＦ５Ｂ（Ｃ．Ｉ．ダイレクトレッド２２６）、カヤラスライトローズＦＲ（Ｃ．Ｉ．ダイレクトレッド２２７）、ダイレクトスカイブルー６Ｂ（Ｃ．Ｉ．ダイレクトブルー１）、ダイレクトスカイブルー５Ｂ（Ｃ．Ｉ．ダイレクトブルー１５）、スミライトスプラブルーＢＲＲコンク（Ｃ．Ｉ．ダイレクトブルー７１）、ダイボーゲンターコイズブルーＳ（Ｃ．Ｉ．ダイレクトブルー８６）、ウォーターブルー＃３（Ｃ．Ｉ．ダイレクトブルー８６）、カヤラスターコイズブルーＧＬ（Ｃ．Ｉ．ダイレクトブルー８６）、カヤラススプラブルーＦＦ２ＧＬ（Ｃ．Ｉ．ダイレクトブルー１０６）、カヤラススプラターコイズブルーＦＢＬ（Ｃ．Ｉ．ダイレクトブルー１９９）等の直接染料や、アシッドブルーブラック１０Ｂ（Ｃ．Ｉ．アシッドブラック１）、ニグロシン（Ｃ．Ｉ．アシッドブラック２）、スミノールミリングブラック８ＢＸ（Ｃ．Ｉ．アシッドブラック２４）、カヤノールミリングブラックＶＬＧ（Ｃ．Ｉ．アシッドブラック２６）、スミノールファストブラックＢＲコンク（Ｃ．Ｉ．アシッドブラック３１）、ミツイナイロンブラックＧＬ（Ｃ．Ｉ．アシッドブラック５２）、アイゼンオパールブラックＷＨエクストラコンク（Ｃ．Ｉ．アシッドブラック５２）、スミランブラックＷＡ（Ｃ．Ｉ．アシッドブラック５２）、ラニルブラックＢＧエクストラコンク（Ｃ．Ｉ．アシッドブラック１０７）、カヤノールミリングブラックＴＬＢ（Ｃ．Ｉ．アシッドブラック１０９）、スミノールミリングブラックＢ（Ｃ．Ｉ．アシッドブラック１０９）、カヤノールミリングブラックＴＬＲ（Ｃ．Ｉ．アシッドブラック１１０）、アイゼンオパールブラックニューコンク（Ｃ．Ｉ．アシッドブラック１１９）、ウォーターブラック１８７−Ｌ（Ｃ．Ｉ．アシッドブラック１５４）、カヤクアシッドブリリアントフラビンＦＦ（Ｃ．Ｉ．アシッドエロー７：１）、カヤシルエローＧＧ（Ｃ．Ｉ．アシッドエロー１７）、キシレンライトエロー２Ｇ１４０％（Ｃ．Ｉ．アシッドエロー１７）、スミノールレベリングエローＮＲ（Ｃ．Ｉ．アシッドエロー１９）、ダイワタートラジン（Ｃ．Ｉ．アシッドエロー２３）、カヤクタートラジン（Ｃ．Ｉ．アシッドエロー２３）、スミノールファストエローＲ（Ｃ．Ｉ．アシッドエロー２５）、ダイアシッドライトエロー２ＧＰ（Ｃ．Ｉ．アシッドエロー２９）、スミノールミリングエローＯ（Ｃ．Ｉ．アシッドエロー３８）、スミノールミリングエローＭＲ（Ｃ．Ｉ．アシッドエロー４２）、ウォーターエロー＃６（Ｃ．Ｉ．アシッドエロー４２）、カヤノールエローＮＦＧ（Ｃ．Ｉ．アシッドエロー４９）、スミノールミリングエロー３Ｇ（Ｃ．Ｉ．アシッドエロー７２）、スミノールファストエローＧ（Ｃ．Ｉ．アシッドエロー６１）、スミノールミリングエローＧ（Ｃ．Ｉ．アシッドエロー７８）、カヤノールエローＮ５Ｇ（Ｃ．Ｉ．アシッドエロー１１０）、スミノールミリングエロー４Ｇ２００％（Ｃ．Ｉ．アシッドエロー１４１）、カヤノールエローＮＧ（Ｃ．Ｉ．アシッドエロー１３５）、カヤノールミリングエロー５ＧＷ（Ｃ．Ｉ．アシッドエロー１２７）、カヤノールミリングエロー６ＧＷ（Ｃ．Ｉ．アシッドエロー１４２）、スミトモファストスカーレットＡ（Ｃ．Ｉ．アシッドレッド８）、カヤクシルクスカーレット（Ｃ．Ｉ．アシッドレッド９）、ソーラールビンエクストラ（Ｃ．Ｉ．アシッドレッド１４）、ダイワニューコクシン（Ｃ．Ｉ．アシッドレッド１８）、アイゼンボンソーＲＨ（Ｃ．Ｉ．アシッドレッド２６）、ダイワ赤色２号（Ｃ．Ｉ．アシッドレッド２７）、スミノールレベリングブリリアントレッドＳ３Ｂ（Ｃ．Ｉ．アシッドレッド３５）、カヤシルルビノール３ＧＳ（Ｃ．Ｉ．アシッドレッド３７）、アイゼンエリスロシン（Ｃ．Ｉ．アシッドレッド５１）、カヤクアシッドローダミンＦＢ（Ｃ．Ｉ．アシッドレッド５２）、スミノールレベリングルビノール３ＧＰ（Ｃ．Ｉ．アシッドレッド５７）、ダイアシッドアリザリンルビノールＦ３Ｇ２００％（Ｃ．Ｉ．アシッドレッド８２）、アイゼンエオシンＧＨ（Ｃ．Ｉ．アシッドレッド８７）、ウォーターピンク＃２（Ｃ．Ｉ．アシッドレッド９２）、アイゼンアシッドフロキシンＰＢ（Ｃ．Ｉ．アシッドレッド９２）、ローズベンガル（Ｃ．Ｉ．アシッドレッド９４）、カヤノールミリングスカーレットＦＧＷ（Ｃ．Ｉ．アシッドレッド１１１）、カヤノールミリングルビン３ＢＷ（Ｃ．Ｉ．アシッドレッド１２９）、スミノオールミリングブリリアントレッド３ＢＮコンク（Ｃ．Ｉ．アシッドレッド１３１）、スミノールミリングブリリアントレッドＢＳ（Ｃ．Ｉ．アシッドレッド１３８）、アイゼンオパールピンクＢＨ（Ｃ．Ｉ．アシッドレッド１８６）、スミノールミリングブリリアントレッドＢコンク（Ｃ．Ｉ．アシッドレッド２４９）、カヤクアシッドブリリアントレッド３ＢＬ（Ｃ．Ｉ．アシッドレッド２５４）、カヤクアシッドブリリドブリリアントレッドＢＬ（Ｃ．Ｉ．アシッドレッド２６５）、カヤノールミリングレッドＧＷ（Ｃ．Ｉ．アシッドレッド２７６）、ミツイアシッドバイオレット６ＢＮ（Ｃ．Ｉ．アシッドバイオレット１５）、ミツイアシッドバイオレットＢＮ（Ｃ．Ｉ．アシッドバイオレット１７）、スミトモパテントピュアブルーＶＸ（Ｃ．Ｉ．アシッドブルー１）、ウォーターブルー＃１０６（Ｃ．Ｉ．アシッドブルー１）、パテントブルーＡＦ（Ｃ．Ｉ．アシッドブルー７）、ウォーターブルー＃９（Ｃ．Ｉ．アシッドブルー９）、ダイワ青色１号（Ｃ．Ｉ．アシッドブルー９）、スプラノールブルーＢ（Ｃ．Ｉ．アシッドブルー１５）、オリエントソルブルブルーＯＢＣ（Ｃ．Ｉ．アシッドブルー２２）、スミノールレベリングブルー４ＧＬ（Ｃ．Ｉ．アシッドブルー２３）、ミツイナイロンファストブルーＧ（Ｃ．Ｉ．アシッドブルー２５）、カヤシルブルーＡＧＧ（Ｃ．Ｉ．アシッドブルー４０）、カヤシルブルーＢＲ（Ｃ．Ｉ．アシッドブルー４１）、ミツイアリザリンサフィロールＳＥ（Ｃ．Ｉ．アシッドブルー４３）、スミノールレベリングスカイブルーＲエクストラコンク（Ｃ．Ｉ．アシッドブルー６２）、ミツイナイロンファストスカイブルーＢ（Ｃ．Ｉ．アシッドブルー７８）、スミトモブリリアントインドシアニン６Ｂｈ／ｃ（Ｃ．Ｉ．アシッドブルー８３）、サンドランシアニンＮ−６Ｂ３５０％（Ｃ．Ｉ．アシッドブルー９０）、ウォーターブルー＃１１５（Ｃ．Ｉ．アシッドブルー９０）、オリエントソルブルブルーＯＢＢ（Ｃ．Ｉ．アシッドブルー９３）、スミトモブリリアントブルー５Ｇ（Ｃ．Ｉ．アシッドブルー１０３）、カヤノールミリングウルトラスカイＳＥ（Ｃ．Ｉ．アシッドブルー１１２）、カヤノールミリングシアニン５Ｒ（Ｃ．Ｉ．アシッドブルー１１３）、アイゼンオパールブルー２ＧＬＨ（Ｃ．Ｉ．アシッドブルー１５８）、ダイワギニアグリーンＢ（Ｃ．Ｉ．アシッドグリーン３）、アシッドブリリアントミリンググリーンＢ（Ｃ．Ｉ．アシッドグリーン９）、ダイワグリーン＃７０（Ｃ．Ｉ．アシッドグリーン１６）、カヤノールシアニングリーンＧ（Ｃ．Ｉ．アシッドグリーン２５）、スミノールミリンググリーンＧ（Ｃ．Ｉ．アシッドグリーン２７）等の酸性染料、アイゼンカチロンイエロー３ＧＬＨ（Ｃ．Ｉ．ベーシックイエロー１１）、アイゼンカチロンブリリアントイエロー５ＧＬＨ（Ｃ．Ｉ．ベーシックイエロー１３）、スミアクリルイエローＥ−３ＲＤ（Ｃ．Ｉ．ベーシックイエロー１５）、マキシロンイエロー２ＲＬ（Ｃ．Ｉ．ベーシックイエロー１９）、アストラゾンイエロー７ＧＬＬ（Ｃ．Ｉ．ベーシックイエロー２１）、カヤクリルゴールデンイエローＧＬ−ＥＤ（Ｃ．Ｉ．ベーシックイエロー２８）、アストラゾンイエロー５ＧＬ（Ｃ．Ｉ．ベーシックイエロー５１）、アイゼンカチロンオレンジＧＬＨ（Ｃ．Ｉ．ベーシックオレンジ２１）、アイゼンカチロンブラウン３ＧＬＨ（Ｃ．Ｉ．ベーシックオレンジ３０）、ローダミン６ＧＣＰ（Ｃ．Ｉ．ベーシックレッド１）、アイゼンアストラフロキシン（Ｃ．Ｉ．ベーシックオレンジ１２）、スミアクリルブリリアントレッドＥ−２Ｂ（Ｃ．Ｉ．ベーシックオレンジ１５）、アストラゾンレッドＧＴＬ（Ｃ．Ｉ．ベーシックオレンジ１８）、アイゼンカチロンブリリアントピンクＢＧＨ（Ｃ．Ｉ．ベーシックオレンジ２７）、マキシロンレッドＧＲＬ（Ｃ．Ｉ．ベーシックオレンジ４６）、アイゼンメチルバイオレット（Ｃ．Ｉ．ベーシックバイオレット１）、アイゼンクリスタルバイオレット（Ｃ．Ｉ．ベーシックバイオレット３）、アイゼンローダミンＢ（Ｃ．Ｉ．ベーシックバイオレット１０）、アストラゾンブルーＧ（Ｃ．Ｉ．ベーシックブルー１）、アストラゾンブルーＢＧ（Ｃ．Ｉ．ベーシックブルー３）、メチレンブルー（Ｃ．Ｉ．ベーシックブルー９）、マキシロンブルーＧＲＬ（Ｃ．Ｉ．ベーシックブルー４１）、アイゼンカチロンブルーＢＲＬＨ（Ｃ．Ｉ．ベーシックブルー５４）、アイゼンダイヤモンドグリーンＧＨ（Ｃ．Ｉ．ベーシックグリーン１）、アイゼンマラカイトグリーン（Ｃ．Ｉ．ベーシックグリーン４）、ビスマルクブラウンＧ（Ｃ．Ｉ．ベーシックブラウン１）等の塩基性染料が挙げられる。
染料は、単独、あるいは２種以上混合して使用しても良い。染料のインキ組成物中における含有量は、インキ組成物全量に対し０．１重量％以上３０．０重量％以下が好ましい。０．１重量％より少ないと染色が十分でなく、３０．０重量％より多いと、固形分が増加する事でインキの追従性が悪化しカスレが発生しやすくなる。
【００２１】
顔料としては、従来の水性インキに用いられるアゾ系顔料、ニトロソ系顔料、ニトロ系顔料、塩基性染料系顔料、酸性染料系顔料、建て染め染料系顔料、媒染染料系顔料、及び天然染料系顔料等の有機系顔料、黄土、バリウム黄、紺青、カドミウムレッド、硫酸バリウム、酸化チタン、弁柄、鉄黒、カーボンブラック等の無機顔料等が挙げられる。具体的にはアニリンブラック（Ｃ．Ｉ．５０４４０）、シアニンブラック、ナフトールエローＳ（Ｃ．Ｉ．１０３１６）、ハンザエロー１０Ｇ（Ｃ．Ｉ．１１７１０）、ハンザエロー５Ｇ（Ｃ．Ｉ．１１６６０），ハンザエロー３Ｇ（Ｃ．Ｉ．１１６７０）、ハンザエローＧ（Ｃ．Ｉ．１１６８０），ハンザエローＧＲ（Ｃ．Ｉ．１１７３０）、ハンザエローＡ（Ｃ．Ｉ．１１７３５）、ハンザエローＲＮ（Ｃ．Ｉ．１１７４０）、ハンザエローＲ（Ｃ．Ｉ．１２７１０）、ピグメントエローＬ（Ｃ．Ｉ．１２７２０）、ベンジジンエロー（Ｃ．Ｉ．２１０９０）、ベンジジンエローＧ（Ｃ．Ｉ．２１０９５）、ベンジジンエローＧＲ（Ｃ．Ｉ．２１１００）、パーマネントエローＮＣＧ（Ｃ．Ｉ．２００４０）、バルカンファストエロー５Ｇ（Ｃ．Ｉ．２１２２０）、バルカンファストエローＲ（Ｃ．Ｉ．２１１３５）、タートラジンレーキ（Ｃ．Ｉ．１９１４０）、キノリンエローレーキ（Ｃ．Ｉ．４７００５）、アンスラゲンエロー６ＧＬ（Ｃ．Ｉ．６０５２０）、パーマネントエローＦＧＬ、パーマネントエローＨ１０Ｇ、パーマネントエローＨＲ、アンスラピリミジンエロー（Ｃ．Ｉ．６８４２０）、スダーンＩ（Ｃ．Ｉ．１２０５５）、パーマネントオレンジ（Ｃ．Ｉ．１２０７５）、リソールファストオレンジ（Ｃ．Ｉ．１２１２５）、パーマネントオレンジＧＴＲ（Ｃ．Ｉ．１２３０５）、ハンザエロー３Ｒ（Ｃ．Ｉ．１１７２５）、バルカンファストオレンジＧＧ（Ｃ．Ｉ．２１１６５）、ベンジジンオレンジＧ（Ｃ．Ｉ．２１１１０）、ペルシアンオレンジ（Ｃ．Ｉ．１５５１０）、インダンスレンブリリアントオレンジＧＫ（Ｃ．Ｉ．５９３０５）、インダンスレンブリリアントオレンジＲＫ（Ｃ．Ｉ．５９１０５）、インダンスレンブリリアントオレンジＧＲ（Ｃ．Ｉ．７１１０５）、パーマネントブラウンＦＧ（Ｃ．Ｉ．１２４８０）、パラブラウン（Ｃ．Ｉ．１２０７１）、パーマネントレッド４Ｒ（Ｃ．Ｉ．１２１２０）、パラレッド（Ｃ．Ｉ．１２０７０）、ファイヤーレッド（Ｃ．Ｉ．１２０８５）、パラクロルオルトアニリンレッド（Ｃ．Ｉ．１２０９０）、リソールファストスカーレット、ブリリアントファストスカーレット（Ｃ．Ｉ．１２３１５）、ブリリアントカーミンＢＳ、パーマネントレッドＦ２Ｒ（Ｃ．Ｉ．１２３１０）、パーマネントレッドＦ４Ｒ（Ｃ．Ｉ．１２３３５）、パーマネントレッドＦＲＬ（Ｃ．Ｉ．１２４４０）、パーマネントレッドＦＲＬＬ（Ｃ．Ｉ．１２４６０），パーマネントレッドＦ４ＲＨ（Ｃ．Ｉ．１２４２０）、ファストスカーレットＶＤ、バルカンファストルビンＢ（Ｃ．Ｉ．１２３２０）、バルカンファストピンクＧ（Ｃ．Ｉ．１２３３０），ライトファストレッドトーナーＢ（Ｃ．Ｉ．１２４５０）、ライトファストレッドトーナーＲ（Ｃ．Ｉ．１２４５５）、パーマネントカーミンＦＢ（Ｃ．Ｉ．１２４９０）、ピラゾロンレッド（Ｃ．Ｉ．１２１２０）、リソールレッド（Ｃ．Ｉ．１５６３０）、レーキレッドＣ（Ｃ．Ｉ．１５５８５）、レーキレッドＤ（Ｃ．Ｉ．１５５００）、アンソシンＢ（Ｃ．Ｉ．１８０３０）、ブリリアントスカーレットＧ（Ｃ．Ｉ．１５８００）、リソールルビンＧＫ（Ｃ．Ｉ．１５８２５）、パーマネントレッドＦ５Ｒ（Ｃ．Ｉ．１５８６５）、ブリリアントカーミン６Ｂ（Ｃ．Ｉ．１５８５０）、ピグメントスカーレット３Ｂ（Ｃ．Ｉ．１６１０５）、ボルドー５Ｂ（Ｃ．Ｉ．１２１７０）、トルイジンマルーン（Ｃ．Ｉ．１２３５０）、パーマネントボルドーＦ２Ｒ（Ｃ．Ｉ．１２３８５）、ヘリオボルドーＢＬ（Ｃ．Ｉ．１４８３０）、ボルドー１０Ｂ（Ｃ．Ｉ．１５８８０）、ボンマルーンライト（Ｃ．Ｉ．１５８２５）、ボンマルーンメジウム（Ｃ．Ｉ．１５８８０）、エオシンレーキ（Ｃ．Ｉ．４５３８０）、ローダミンレーキＢ（Ｃ．Ｉ．４５１７０）、ローダミンレーキＹ（Ｃ．Ｉ．４５１６０）、アリザリンレーキ（Ｃ．Ｉ．５８０００）、チオインジゴレッドＢ（Ｃ．Ｉ．７３３００）、チオインジゴマルーン（Ｃ．Ｉ．７３３８５）、パーマネントレッドＦＧＲ（Ｃ．Ｉ．１２３７０）、ＰＶカーミンＨＲ、ワッチングレッド，モノライトファストレッドＹＳ（Ｃ．Ｉ．５９３００）、パーマネントレッドＢＬ、ファストバイオレットＢ、メチルバイオレットレーキ（Ｃ．Ｉ．４２５３５）、ジオキサジンバイオレット、アルカリブルーレーキ（Ｃ．Ｉ．４２７５０Ａ、Ｃ．Ｉ．４２７７０Ａ）、ピーコックブルーレーキ（Ｃ．Ｉ．４２０９０）、ピーコックブルーレーキ（Ｃ．Ｉ．４２０２５）、ビクトリアブルーレーキ（Ｃ．Ｉ．４４０４５）、フタロシアニンブルー（Ｃ．Ｉ．７４１６０）、ファストスカイブルー（Ｃ．Ｉ．７４１８０）、インダンスレンブルーＲＳ（Ｃ．Ｉ．６９８００）、インダンスレンブルーＢＣ（Ｃ．Ｉ．６９８２５）、インジゴ（Ｃ．Ｉ．７３０００）、ピグメントグリーンＢ（Ｃ．Ｉ．１０００６）、ナフトールグリーンＢ（Ｃ．Ｉ．１００２０）、グリーンゴールド（Ｃ．Ｉ．１２７７５）、アシッドグリーンレーキ、マラカイトグリーンレーキ（Ｃ．Ｉ．４２０００）、フタロシアニングリーン等が挙げられる。
また、水性媒体に分散した水性インキベースを用いることは、顔料インキ製造上有利なことである。具体的には、Ｆｕｊｉ  ＳＰ  Ｂｌａｃｋ８０３１、Ｆｕｊｉ  ＳＰ  Ｂｌａｃｋ８１１９、Ｆｕｊｉ  ＳＰ  Ｂｌａｃｋ８１６７、Ｆｕｊｉ  ＳＰ  Ｂｌａｃｋ８２７６、Ｆｕｊｉ  ＳＰ  Ｂｌａｃｋ８３８１、Ｆｕｊｉ  ＳＰ  Ｂｌａｃｋ８４０６、Ｆｕｊｉ  ＳＰ  Ｒｅｄ  ５０９６、Ｆｕｊｉ  ＳＰ  Ｒｅｄ５１１１、Ｆｕｊｉ  ＳＰ  Ｒｅｄ５１９３、Ｆｕｊｉ  ＳＰ  Ｒｅｄ５２２０、Ｆｕｊｉ  ＳＰ  Ｂｏｒｄｅａｕｘ  ５５００、Ｆｕｊｉ  ＳＰ  Ｂｌｕｅ  ６０６２、Ｆｕｊｉ  ＳＰ  Ｂｌｕｅ６１３３、Ｆｕｊｉ  ＳＰ  Ｂｌｕｅ６１３４、Ｆｕｊｉ  ＳＰ  Ｂｌｕｅ６４０１、Ｆｕｊｉ  ＳＰ  Ｇｒｅｅｎ  ７０５１、Ｆｕｊｉ  ＳＰ  Ｙｅｌｌｏｗ  ４０６０、Ｆｕｊｉ  ＳＰ  Ｙｅｌｌｏｗ  ４１７８、Ｆｕｊｉ  ＳＰ  Ｖｉｏｌｅｔ  ９０１１、Ｆｕｊｉ  ＳＰ  Ｐｉｎｋ  ９５２４、同９５２７、Ｆｕｊｉ  ＳＰ  Ｏｒａｎｇｅ  ５３４、Ｆｕｊｉ  ＳＰ  Ｂｒｏｗｎ  ３０７４、Ｆｕｊｉ  ＳＰ  ＲＥＤ  ５５４３、ＦＵＪＩ  ＳＰ  ＲＥＤ５５４４（以上、富士色素株式会社製）、Ｅｍａｃｏｌ  Ｂｌａｃｋ  ＣＮ、Ｅｍａｃｏｌ  Ｂｌｕｅ  ＦＢＢ、Ｅｍａｃｏｌ  Ｂｌｕｅ  ＦＢ、Ｅｍａｃｏｌ  Ｂｌｕｅ  ＫＲ、Ｅｍａｃｏｌ  Ｇｒｅｅｎ  ＬＸＢ、Ｅｍａｃｏｌ  Ｖｉｏｌｅｔ  ＢＬ、Ｅｍａｃｏｌ  Ｂｒｏｗｎ  ３１０１、Ｅｍａｃｏｌ  Ｃａｒｍｍｉｎｅ  ＦＢ、Ｅｍａｃｏｌ  Ｒｅｄ  ＢＳ、Ｅｍａｃｏｌ  Ｏｒａｎｇｅ  Ｒ、Ｅｍａｃｏｌ  Ｙｅｌｌｏｗ  ＦＤ、Ｅｍａｃｏｌ  Ｙｅｌｌｏｗ  ＩＲＮ、Ｅｍａｃｏｌ  Ｙｅｌｌｏｗ  ３６０１、Ｅｍａｃｏｌ  Ｙｅｌｌｏｗ  ＦＧＮ、Ｅｍａｃｏｌ  Ｙｅｌｌｏｗ  ＧＮ、Ｅｍａｃｏｌ  Ｙｅｌｌｏｗ  ＧＧ、Ｅｍａｃｏｌ  Ｙｅｌｌｏｗ  Ｆ５Ｇ、Ｅｍａｃｏｌ  Ｙｅｌｌｏｗ  Ｆ７Ｇ、Ｅｍａｃｏｌ  Ｙｅｌｌｏｗ  １０ＧＮ、Ｅｍａｃｏｌ  Ｙｅｌｌｏｗ  １０Ｇ、Ｓａｎｄｙｅ  Ｓｕｐｅｒ  Ｂｌａｃｋ  Ｋ、Ｓａｎｄｙｅ  Ｓｕｐｅｒ  Ｂｌａｃｋ  Ｃ、Ｓａｎｄｙｅ  Ｓｕｐｅｒ  Ｇｒｅｙ  Ｂ、Ｓａｎｄｙｅ  Ｓｕｐｅｒ  Ｂｒｏｗｎ  ＳＢ、Ｓａｎｄｙｅ  Ｓｕｐｅｒ  Ｂｒｏｗｎ  ＦＲＬ、Ｓａｎｄｙｅ  Ｓｕｐｅｒ  Ｂｒｏｗｎ  ＲＲ、ＳａｎｄｙｅＳｕｐｅｒ  Ｇｒｅｅｎ  Ｌ５Ｇ、ＳａｎｄｙｅＳｕｐｅｒ  Ｇｒｅｅｎ  ＧＸＢ、Ｓａｎｄｙｅ  Ｓｕｐｅｒ  Ｎａｖｙ  Ｂｌｕｅ  ＨＲＬ、Ｓａｎｄｙｅ  Ｓｕｐｅｒ  Ｎａｖｙ  Ｂｌｕｅ  ＧＬＬ、Ｓａｎｄｙｅ  Ｓｕｐｅｒ  Ｎａｖｙ  Ｂｌｕｅ  ＨＢ、Ｓａｎｄｙｅ  Ｓｕｐｅｒ  Ｎａｖｙ  Ｂｌｕｅ  ＦＢＬ−Ｈ、Ｓａｎｄｙｅ  Ｓｕｐｅｒ  Ｎａｖｙ  Ｂｌｕｅ  ＦＢＬ−１６０、Ｓａｎｄｙｅ  Ｓｕｐｅｒ  Ｎａｖｙ  Ｂｌｕｅ  ＦＢＢ、Ｓａｎｄｙｅ  Ｓｕｐｅｒ  Ｖｉｏｌｅｔ  ＢＬ  Ｈ／Ｃ、Ｓａｎｄｙｅ  Ｓｕｐｅｒ  Ｖｉｏｌｅｔ  ＢＬ  ＢＬ、Ｓａｎｄｙｅ  Ｓｕｐｅｒ  Ｂｏｒｄｅａｕｘ  ＦＲ、Ｓａｎｄｙｅ  Ｓｕｐｅｒ  Ｐｉｎｋ  ＦＢＬ、Ｓｕｐｅｒ  Ｐｉｎｋ  Ｆ５Ｂ、Ｓａｎｄｙｅ  Ｓｕｐｅｒ  Ｒｕｂｉｎｅ  ＦＲ、Ｓａｎｄｙｅ  ｓｕｐｅｒ  Ｃａｒｍｍｉｎｅ  ＦＢ、ＳａｎｄｙｅＳｕｐｅｒ  Ｒｅｄ  ＦＦＧ、ＳａｎｄｙｅＳｕｐｅｒ  Ｒｅｄ  ＲＲ、ＳａｎｄｙｅＳｕｐｅｒ  Ｒｅｄ  ＢＳ、Ｓａｎｄｙｅ  Ｓｕｐｅｒ  Ｏｒａｎ���ｅ  ＦＬ、Ｓａｎｄｙｅ  Ｓｕｐｅｒ  Ｏｒａｎｇｅ  Ｒ、Ｓａｎｄｙｅ  Ｓｕｐｅｒ  Ｏｒａｎｇｅ  ＢＯ、Ｓａｎｄｙｅ  Ｇｏｌｄ  Ｙｅｌｌｏｗ  ５ＧＲ、Ｓａｎｄｙｅ  Ｇｏｌｄ  Ｙｅｌｌｏｗ  Ｒ、Ｓａｎｄｙｅ  Ｇｏｌｄ  Ｙｅｌｌｏｗ  ３Ｒ、Ｓａｎｄｙｅ  Ｙｗｌｌｏｗ  ＧＧ、Ｓａｎｄｙｅ  Ｙｗｌｌｏｗ  Ｆ３Ｒ、Ｓａｎｄｙｅ  Ｙｗｌｌｏｗ  ＩＲＣ、Ｓａｎｄｙｅ  Ｙｗｌｌｏｗ  ＦＧＮ、Ｓａｎｄｙｅ  Ｙｗｌｌｏｗ  ＧＮ、Ｓａｎｄｙｅ  Ｙｗｌｌｏｗ  ＧＲＳ、Ｓａｎｄｙｅ  Ｙｗｌｌｏｗ  ＧＳＲ−１３０、Ｓａｎｄｙｅ  Ｙｗｌｌｏｗ  ＧＳＮ−１３０、Ｓａｎｄｙｅ  Ｙｗｌｌｏｗ  ＧＳＮ、Ｓａｎｄｙｅ  Ｙｗｌｌｏｗ  １０ＧＮ（以上、山陽色素株式会社製）、Ｒｉｏ  Ｆａｓｔ  ＢｌａｃｋＦｘ  ８０１２、Ｒｉｏ  Ｆａｓｔ  ＢｌａｃｋＦｘ  ８３１３、Ｒｉｏ  Ｆａｓｔ  ＢｌａｃｋＦｘ  ８１６９、Ｒｉｏ  Ｆａｓｔ  Ｒｅｄ  Ｆｘ８２０９、Ｒｉｏ  Ｆａｓｔ  Ｒｅｄ  Ｆｘ  ８１７２、Ｒｉｏ  Ｆａｓｔ  Ｒｅｄ  Ｓ  Ｆｘ  ８３１５、Ｒｉｏ  Ｆａｓｔ  Ｒｅｄ  Ｓ  Ｆｘ  ８３１６、Ｒｉｏ  Ｆａｓｔ  Ｂｌｕｅ  Ｆｘ  ８１７０、Ｒｉｏ  Ｆａｓｔ  Ｂｌｕｅ  ＦＸ  ８１７０、Ｒｉｏ  Ｆａｓｔ  Ｂｌｕｅ  Ｓ  Ｆｘ  ８３１２、Ｒｉｏ  Ｆａｓｔ  Ｇｒｅｅｎ  Ｓ  Ｆｘ  ８３１４（以上、東洋インキ株式会社製）、ＮＫＷ−２１０１、ＮＫＷ−２１０２、ＮＫＷ−２１０３、ＮＫＷ−２１０４、ＮＫＷ−２１０５、ＮＫＷ−２１０６、ＮＫＷ−２１０７、ＮＫＷ−２１０８、ＮＫＷ−２１１７、ＮＫＷ−２１２７、ＮＫＷ−２１３７、ＮＫＷ−２１６７、ＮＫＷ−２１０１Ｐ、ＮＫＷ−２１０２Ｐ、ＮＫＷ−２１０３Ｐ、ＮＫＷ−２１０４Ｐ、ＮＫＷ−２１０５Ｐ、ＮＫＷ−２１０６Ｐ、ＮＫＷ−２１０７Ｐ、ＮＫＷ−２１０８Ｐ、ＮＫＷ−２１１７Ｐ、ＮＫＷ−２１２７Ｐ、ＮＫＷ−２１３７Ｐ、ＮＫＷ−２１６７Ｐ、ＮＫＷ−３００２、ＮＫＷ−３００３、ＮＫＷ−３００４、ＮＫＷ−３００５、ＮＫＷ−３００７、ＮＫＷ−３０７７、ＮＫＷ−３００８、ＮＫＷ−３４０２、ＮＫＷ−３４０４、ＮＫＷ−３４０５、ＮＫＷ−３４０７、ＮＫＷ−３４０８、ＮＫＷ−３４７７、ＮＫＷ−３６０２、ＮＫＷ−３６０３、ＮＫＷ−３６０４、ＮＫＷ−３６０５、ＮＫＷ−３６０７、ＮＫＷ−３６７７、ＮＫＷ−３６０８、ＮＫＷ−３７０２、ＮＫＷ−３７０３、ＮＫＷ−３７０４、ＮＫＷ−３７０５、ＮＫＷ−３７７７、ＮＫＷ−３７０８、ＮＫＷ−６０１３、ＮＫＷ−６０３８、ＮＫＷ−６５５９（以上、日本蛍光株式会社製）、コスモカラーＳ１０００Ｆシリーズ（東洋ソーダ株式会社製）、ビクトリアエロー  Ｇ−１１、同Ｇ−２０、ビクトリアオレンジ  Ｇ−１６、同Ｇ−２１、ビクトリアレッド  Ｇ−１９、同Ｇ−２２、ビクトリアピンク  Ｇ−１７、同Ｇ−２３、ビクトリアグリーン  Ｇ−１８、同Ｇ−２４、ビクトリアブルー  Ｇ−１５、同Ｇ−２５（以上、御国色素株式会社製）、ポルックスＰＣ５Ｔ１０２０、ポルックスブラックＰＣ８Ｔ１３５、ポルックスレッドＩＴ１０３０等のポルックスシリーズ（以上、住化カラー株式会社製）などが挙げられる。
顔料は、単独、あるいは２種以上混合して使用しても良い。顔料のインキ組成物中における含有量は、インキ組成物全量に対し０．１重量％以上１０．０重量％以下が好ましい。０．１重量％より少ないと染色が十分でなく、１０．０重量％より多いと、金属を含有した光輝性顔料の上に顔料が多く付着し光輝感が失われる。
【００２２】
本発明に使用するキサンタンガム及びウェランガムは、併用することで、比較的小径で均一な細孔径を有する三次元網目構造を形成するものである。この三次元網目構造が、筆記後紙の表面に留まることで筆跡の紙への裏抜けが抑制できる状態にありながら、比較的小径で均一な細孔径を有する三次元網目構造中に保持されたインキの水や溶剤は均一に紙面に吸着し、平板状顔料に吸着している水や溶剤も非常に少量であるため筆跡が非常に速く均一に乾燥する。この比較的小径で均一な細孔径を有する三次元網目構造はボールペンチップ内でのボール回転によりせん断がかかる流動状態であっても保持される部分が多いため、比較的大径で不均一な細孔を有する三次元網目構造よりも高いクッション性能がある。このためボールがチップ内の金属内壁に衝突する音鳴きの抑制効果が高いものと推察される。
キサンタンガムはグルコースの繰返し構造の主鎖と、マンノースの間に１つのグルクロン酸を有する側鎖からなる構造である。具体的には、ケルザン、同Ｓ、同Ｔ、同ＳＴ、同ＡＳＸ、同ＡＳＸＴ、同ＡＲ、同ＨＰ、同Ｇ、ケトロールＣＧ、同ＣＧ−Ｔ、同ＣＧ−ＳＦＴ（以上、三晶株式会社製）、サンエース、同Ｓ、同Ｃ、同Ｃ−Ｓ、同Ｂ−Ｓ、同ＮＦ、同Ｇ、同Ｅ−Ｓ、同ＮＸＧ−Ｓ、同ＮＸＧ−Ｃ、ビストップＤ−３０００−ＤＦ、同Ｄ−３０００−ＤＦ−Ｃ（以上、三栄源エフ・エス・アイ株式会社製）、等が挙げられる。
ウェランガムは、グルコース、グルクロン酸、ラムノースからなる繰返し構造の主鎖と、ラムノースもしくはマンノースの側鎖からなる構造である。具体的には、Ｋ１Ａ９６、ＢＧ３８１０（以上、三晶株式会社製）等が挙げられる。
特に、キサンタンガムのインキ中の含有率をａ［重量％］、ウェランガムのインキ中の含有率をｂ［重量％］としたときに、ａ／ｂ＝０．３５以上４．０以下であり、かつ、キサンタンガムとウェランガムのインキ中の含有率であるａ＋ｂのインキ組成物中における含有量は、インキ組成物全量に対し０．３重量％以上０．７重量％以下とすることがより好ましい。
キサンタンガムの中でも、ケルザン、ケルザンＡＲ、ケルザンＳ、ケルザンＴ、ケルザンＳＴが、ウェランガムと併用した際に、筆跡の乾燥性が特に早いので好ましい。
【００２３】
本発明に使用するＨＬＢ値が８以上１８以下のポリグリセリン脂肪酸エステルは具体的には、モノラウリン酸ヘキサグリセリル（ＨＬＢ値：１４．５）、モノミリスチン酸ヘキサグリセリル（ＨＬＢ値：１１．０）、モノステアリン酸ヘキサグリセリル（ＨＬＢ値：９．０）、モノオレイン酸ヘキサグリセリル（ＨＬＢ値：９．０）、モノラウリン酸デカグリセリル（ＨＬＢ値：１５．５）、モノミリスチン酸デカグリセリル（ＨＬＢ値：１４．０）、モノステアリン酸デカグリセリル（ＨＬＢ値：１２．０）、モノステアリン酸デカグリセリル（ＨＬＢ値：１５．０）、モノイソステアリン酸デカグリセリル（ＨＬＢ値：１２．０）、モノオレイン酸デカグリセリル（ＨＬＢ値：１２．０）、モノリノール酸デカグリセリル（ＨＬＢ値：１２．０）、ジステアリン酸デカグリセリル（ＨＬＢ値：９．５）、ジイソステアリン酸デカグリセリル（ＨＬＢ値：１０．０）などが挙げられる。
ＨＬＢ値が８以上１８以下のポリグリセリン脂肪酸エステルの中でも脂肪酸残基がミリスチン酸もしくはラウリン酸であるものが好ましく、特にモノラウリン酸ヘキサグリセリル、モノミリスチン酸ヘキサグリセリルがより低温時や経時でのインキ粘度上昇によるインキ出渋りの防止効果が得られやすく好ましかった。
ＨＬＢ値が８以上１８以下のポリグリセリン脂肪酸エステルは、単独、あるいは２種以上混合して使用しても良い。ＨＬＢ値が８以上１８以下のポリグリセリン脂肪酸エステルのインキ組成物中における含有量は、インキ組成物全量に対し０．５重量％以上１０．０重量％以下が好ましい。０．５重量％より少ないと高温でのインキ粘度低下によるインキ洩れや、低温での増粘剤の溶解性悪化によるインキ粘度上昇からのインキ出渋りを防止効果の向上が見られず、１０．０重量％より多いと、筆跡の滲みが大きくなる。
【００２４】
３−メチル−３−メトキシ−１−ブタノールは、主溶剤である水と共に併用することで、インキ中の多糖類の比較的小径で均一な細孔径を有する三次元構造が紙に筆記された筆跡から、混合溶剤を脱離しやすくすることで筆跡乾燥性を速くする目的で使用する。
３−メチル−３−メトキシ−１−ブタノールは多糖類の溶解性に優れ、多糖類の網目構造から紙面への離脱が早いため筆跡乾燥性が速いにもかかわらず、溶剤が紙面の奥まで浸透しないため紙面に裏抜けすることもない。また、特にウェランガムは多糖類の中でも水溶性有機溶剤への溶解性が悪いため溶剤の量や種類によっては、低温時に溶解不良によるインキの出渋り、カスレが発生しやすいため、３−メチル−３−メトキシ−１−ブタノールはウェランガムの溶解性向上に最適である。
３−メチル−３−メトキシ−１−ブタノールのインキ組成物中における含有量は、インキ組成物全量に対し５．０重量％以上３０．０重量％以下が好ましい。５．０重量％未満では、ペン先乾燥性が十分でないことがあり、３０．０重量％以上添加しても筆跡乾燥性の向上は見られず意味がない。１０．０重量％以上２０．０重量％以下が裏抜けしにくく筆跡乾燥も早く特に好ましい。
【００２５】
水は主溶剤として使用される。本願発明における主溶剤とは、インキ組成物全量中の、溶剤中の５０．０重量％以上を占める溶剤を指す。
【００２６】
３−メチル−３−メトキシ−１−ブタノール以外の従来公知の水溶性有機溶剤も、ウェランガムの溶解性を阻害しない範囲で使用することができる。具体的には、エチレングリコール、ジエチレングリコール、トリエチレングリコール、プロピレングリコール、ポリエチレングリコール、ヘキシレングリコール、１，３−ブチレングリコール、チオジエチレングリコール、グリセリン、ベンジルグリコール、ベンジルジグリコール等のグリコール類、エチレングリコールモノメチルエーテル、プロピレングリコールモノメチルエーテル、ジエチレングリコールモノメチルエーテル、ジプロピレングリコールモノメチルエーテル、エチレングリコールモノエチルエーテル、プロピレングリコールモノエチルエーテル、ジエチレングリコールモノエチルエーテル、ジプロピレングリコールモノエチルエーテル、エチレングリコールモノブチルエーテル、エチレングリコールモノヘキシルエーテル、エチレングリコールモノフェニルエーテル、ジエチレングリコールモノブチルエーテル、ジエチレングリコールモノヘキシルエーテル、ジエチレングリコールモノフェニルエーテル、プロピレングリコールモノブチルエーテル、プロピレングリコールモノフェニルエーテル、トリプロピレングリコールモノブチルエーテル、トリプロピレングリコールモノフェニルエーテル等のグリコールエーテル類、ベンジルアルコール、α−メチルベンジルアルコール、ラウリルアルコール、トリデシルアルコール、イソドデシルアルコール、イソトリデシルアルコール等のアルコール系溶剤やプロピレングリコールメチルエーテルアセテート、プロピレングリコールジアセテート、２−ピロリドン、Ｎ−メチル−２−ピロリドン等が挙げられる。
使用できる水溶性有機溶剤の中で、グリセリンがウェランガムの溶解性が比較的良好であるが、紙面に浸透しやすいため、裏抜けが発生しやすいものであり、添加量に注意が必要である。
水溶性有機溶剤は、単独、あるいは２種以上混合して使用しても良い。水溶性有機溶剤のインキ組成物中における含有量は、インキ組成物全量に対し０．０５重量％以上１５．０重量％以下が好ましい。
【００２７】
インキの着色材を紙面に定着させるために結合材として各種樹脂を併用することもできる。具体的には、セラック、スチレン−マレイン酸共重合体、スチレン−アクリル酸共重合体やスチレン−アクリル酸共重合体の塩類、のアルカリ金属塩、同アミン塩、同アンモニウム塩、α−メチルスチレン−アクリル酸共重合体のアルカリ金属塩、同アミン塩、同アンモニウム塩、といった水溶性樹脂を用いることができる。また、アクリル系樹脂、酢酸ビニル系樹脂、スチレン−ブタジエン共重合物などの水不溶性樹脂などを用いることもできる。尚、水不溶性樹脂は、水性エマルジョン形態で使用する。この中でもアクリル系樹脂、さらにはアクリルエマルジョンが、金属を含有した光輝性顔料の紙面への定着性と、インキの貯蔵安定性が良好となるため好ましい。
【００２８】
その他、上記各成分以外、従来、筆記具用の水性インキに用いられる種々の添加剤を適宜必要に応じて使用することもできる。
例えば、インキの蒸発防止のためにソルビット、キシリット等の糖アルコールや、尿素、エチレン尿素及びこれらの誘導体を用いたり、筆記感を向上させるためにポリエチレングリコール、ポリオキシエチレングリコール、ポリオキシプロピレングリコール、オレイン酸やアシルアミノ酸、アシルグルタミン酸、タウリン、メチルタウリン、リン酸エステル等のアルカリ金属塩やアミン塩や、ヒマシ油、硬化ヒマシ油、ポリオキシエチレン硬化ヒマシ油、水溶性潤滑油、微粒子アルミナ、硫化モリブデン等の潤滑剤を用いたりすることができる。その中でもＮ−ヤシ油脂肪酸アシル−Ｌ−グルタミン酸、Ｎ−ラウロイル−Ｌ−グルタミン酸、Ｎ−ステアロイル−Ｌ−グルタミン酸、Ｎ−ヤシ油脂肪酸アシル−Ｌ−グルタミン酸ナトリウム、Ｎ−ラウロイル−Ｌ−グルタミン酸ナトリウム、Ｎ−ミリストイル−Ｌ−グルタミン酸カリウム、Ｎ−ミリストイル−Ｌ−グルタミン酸ナトリウム、Ｎ−アシル−Ｌ−グルタミン酸ナトリウム、Ｎ−ステアロイル−Ｌ−グルタミン酸ナトリウム、Ｎ−ヤシ油脂肪酸アシル−Ｌ−グルタミン酸トリエタノールアミン液、ラウロイル−Ｌ−グルタミン酸トリエタノールアミン液、Ｎ−ヤシ油脂肪酸アシル−Ｌ−グルタミン酸カリウム  水酸化カリウム溶液、Ｎ−ヤシ油脂肪酸アシル−Ｌ−グルタミン酸ナトリウム  水酸化ナトリウム溶液がより好ましい。
【００２９】
さらに、アニオン系、ノニオン系、カチオン系の各種界面活性剤、シリコーン系界面活性剤、フッ素系界面活性剤等の表面張力調整剤、ベンゾトリアゾール、エチレンジアミン四酢酸などの防錆剤、シリコーン系、フッ素系の各種消泡剤、アスコルビン酸またはその塩並びにそれらの誘導体、トコフェロールまたはその塩並びにそれらの誘導体、ハイドロキノン、ハイドロキノン誘導体、ハイドロスルフォン酸及びその塩等の脱酸素剤、ｐＨ調整剤として水酸化ナトリウム、アルカノールアミン、アミン、アンモニウム等のアルカリ化剤デヒドロ酢酸ナトリウム、１，２−ベンゾイソチアザリン−３−オン、２−ピリジンチオール−１−オキサイド・ナトリウム塩などの防腐防黴剤なども用いることもできる。防腐防黴剤のなかでも１，２−ベンゾイソチアザリン−３−オン、２−ピリジンチオール−１−オキサイド・ナトリウム塩は組み合わせる事で相乗効果があることで、より少ない含有量で防腐防黴効果が得られる事が知られており、１，２−ベンゾイソチアザリン−３−オン、２−ピリジンチオール−１−オキサイド・ナトリウム塩を組み合わせて使用することがより好ましい。これらは、単独、あるいは２種以上混合して使用しても良い。
【００３０】
インキの製造方法としては従来知られている種々の方法が採用できる。例えば、ボールミル、ビーズミル、ロールミル、ヘンシェルミキサー、プロペラ撹拌機、ホモジナイザー、ニーダー等の装置を使用して作ることが出来る。キサンタンガム、ウェランガムは良く溶かすことが肝要なので、良溶媒である水や水を含む溶液で十分溶解することが望ましい。濾過や遠心分離を行い粗大粒子や気体を除いても良い。製造時に加熱や冷却や加圧や減圧や不活性ガス置換をしても良い。動力は電気でも加圧空気でも良い。更に、キサンタンガム、ウェランガムの分散性を十分にするためにインキ調整後にエージング工程を行っても良い。これらは、単独、あるいは２種以上併用して使用しても良い。
【００３１】
上述した水性インキ組成物をインキ収容管内に収容して使用するボールペンについて説明する。ボールペンのペン先であるボールペンチップは、筆記部材としてのボールと、このボールを、ボールホルダーに貫設したインキ通孔の先端開口部から一部突出した状態で抱持しており、インキ収容管の先端に直接または接続部材を介して装着されボールペンリフィルとする。ボールホルダーは、ステンレスや、洋白等金属製の円柱材に、インキ通孔となる貫通孔と共にボールの後方移動規制部となる内方突出部をドリルやブローチなどの切削刃を用いて形成することができ、前記貫通孔の径や内方突出部の間に形成されている放射状溝の数や幅はインキの物性に応じて適宜調整することができる。また、予め貫通孔が形成されたパイプ材を使用することもできる。パイプ材を使用した場合は、パイプ材の外側壁部にピンによる押圧変形加工を施して凹部を形成することによって、該部に対応する内側壁部に凸部を形成し、その凸部が内方突出部となるものである。
【００３２】
また、ボールの後方にコイルスプリングを配置して、ボールをボールホルダーの先端開口部の内縁に押し当てることで、非使用時のインキ通孔を密閉し、ボールペンチップ先端からのインキのにじみ出しを防止したり、落下による衝撃やペン先を上向きに放置した時のインキの移動を防止することができる。コイルスプリングの材質としては主にＳＵＳ３０４などのステンレス鋼線や硬鋼線、ピアノ線材等の金属材や、ポリカーボネートやポリエーテルエーテルケトン等の樹脂も使用することができる。腐食やインキへの溶出を防止するために、表面にニッケルメッキなどの表面被覆処理を施したものも使用できる。コイルスプリングがボールを押圧する荷重は０．０１Ｎ以上１．５０Ｎ以下が望ましい。
【００３３】
ボールとしては、タングステンカーバイドを主成分として、結合相にコバルトやニッケル、クロム等を使用した超硬合金や、炭化ケイ素やジルコニア、アルミナ等を主成分としたセラミックス焼結体などが使用される。また、超硬合金、セラミック焼結体共にボールのビッカース硬さ（ＨＶ）は１０００以上２０００以下のものが使用でき、ボール表面粗さ算術平均高さ（Ｒａ：ＪＩＳ  Ｂ  ０６０１）は、１．０ｎｍ以上２０．０ｎｍ以下のものが使用できる。ボール径としては、０．１ｍｍ以上０．５ｍｍ以下の小径ボールから、０．５ｍｍよりも大きく０．７ｍｍ以下の中径ボール、０．７ｍｍを超える大径のボールを使用することもできる。この中でも０．７ｍｍ以上のボール径にすると、充分な筆跡幅が得られ、視角による筆跡の色相の変化が得られやすい。インキ吐出量は０．００４ｇ／ｍ以上０．０１０ｇ／ｍ以下にすることが好ましい。更に０．００５ｇ／ｍ以上０．００９ｇ／ｍ以下にすることが、光輝感を維持したまま、筆跡が乾燥しやすいためより好ましい。
【００３４】
前記ボールペンチップで使用できるボールホルダーの材質は、ステンレスや黄銅、洋白などの銅合金が使用でき、耐久性や耐食性の面からステンレスが好ましく、一般的にはオーステナイト系ステンレスであるＳＵＳ３０４、フェライト系ステンレスＳＵＳ４３０が用いられる。また、良好な加工性を有しつつボールペンチップ先端部の変形等を抑制する為にビッカース硬さ（ＨＶ）は１５０以上３００以下が望ましい。その他、ポリオキシメチレン樹脂などの耐摩耗性の高い樹脂製のものとすることもでき、材質がその他の合成樹脂などの従来公知の材質も使用できる。
【００３５】
インキ収容管は、アルミニウムやステンレス、真鍮などの銅合金や、透明性を有するポリプロピレン樹脂やポリブチレンテレフタレート樹脂、ポリエーテルケトン樹脂などの合成樹脂の押し出しまたは射出成型のパイプとすることができる。前記収容管の内径はボールペンを逆さや横向きに保管した時や、ボールペンに強い衝撃が掛かった時にインキが収容管の外に流れ出す事を防止しつつも、筆記する時にはインキの移動を妨げない径として直径０．５ｍｍ以上１５．０ｍｍ以下が望ましく、パイプのように直線状であっても、異なる内径を多段に組み合わせたものでも構わない。また、経時によって溶剤が透過して、インキ中の固形分率が増加し、結果的にインキが増粘し、想定した流動性や書き味などが得られなくなってしまうことを防止する為に、インキ収容管の壁の厚さは０．２ｍｍ以上にする事が望ましい。また、内壁面の表面粗さは平滑にした方が、インキが筆記によって移動した際の内壁面へのインキの残留が少なくなりパイプクリア性が良くなる。また、内壁面にフッ素系界面活性剤やシリコーン等を塗布することでインキと収容管内壁面の接触角を小さくし、よりパイプクリア性を向上させることもできる。
【００３６】
そして、上記ボールペンチップとインキ収容管が接続されボールペンとなるが、ボールペンチップとインキ収容管の間には接続中継部材であるチップホルダーを介する事もできる。チップホルダーの材質はアルミニウムやステンレス、真鍮などの銅合金や、ポリプロピレン樹脂、ポリブチレンテレフタレート樹脂、ポリエーテルケトン樹脂などの合成樹脂の押し出し、または射出成型にて成形したものが使用される。チップホルダーに形成される貫通穴は大きい場合は本発明のインキ組成物のように比較的大きな粒径の顔料を有した組成物であっても十分に流通させることができるが、大き過ぎるとキャップの嵌合や落下によってボールペンに衝撃が掛かった時にインキが移動しやすく筆記カスレ等に繋がりやすいことから、貫通穴の最小内径は０．５ｍｍ以上２．５ｍｍ以下にする事が望ましい。
【００３７】
また、インキ収容管内にインキの後方移動や漏れを抑制するインキ逆流防止組成物を使うことが出来る。
インキ逆流防止組成物は不揮発性液体または難揮発性液体からなる。具体的には、ワセリン、スピンドル油、ヒマシ油、オリーブ油、精製鉱油、流動パラフィン、ポリブテン、α−オレフィン、α−オレフィンのオリゴマーまたはコオリゴマー、ジメチルシリコーンオイル、メチルフェニルシリコーンオイル、アミノ変性シリコーンオイル、ポリエーテル変性シリコーンオイル、脂肪酸変性シリコーンオイル等が挙げられる。これらの不揮発性液体または難揮発性液体は、単独、あるいは２種以上混合して使用しても良い。
前記不揮発性液体及び／または難揮発性液体は、ゲル化剤を添加して好適な粘度まで増粘させることが好ましく、表面を疎水処理したシリカ、表面をメチル化処理した微粒子シリカ、珪酸アルミニウム、膨潤性雲母、疎水処理を施したベントナイトやモンモリロナイトなどの粘土系増粘剤、ステアリン酸マグネシウム、ステアリン酸カルシウム、ステアリン酸アルミニウム、ステアリン酸亜鉛等の脂肪酸金属石鹸、トリベンジリデンソルビトール、脂肪酸アマイド、アマイド変性ポリエチレンワックス、水添ひまし油、脂肪酸デキストリン等のデキストリン系化合物、セルロース系化合物を例示できる。そのうち、脂肪酸金属石鹸、脂肪酸デキストリン、アマイド変性ポリエチレンワックスがゲルの耐溶剤性に優れるため好適に用いられる。その他、アルコール系溶剤やグリコール系溶剤、界面活性剤、樹脂、金属酸化物等の微粒子を添加してインキ逆流防止組成物に必要な機能（ゲル化、着色防止、逆流防止）を向上させることもできる。また、インキ逆流防止組成物の中に更に逆流防止体であるフロートを入れて耐衝撃性を向上させても良い。
【００３８】
インキ組成物の配合例を、実施例および比較例に基づき更に詳細に説明する。
【００３９】
実施例と比較例中の粘度の数値は、モジュラーコンパクトレオメータＭＣＲ３０２（アントンパール社製）のレオメーターを用い、測定温度２５℃、ジオメトリーは１°／φ５０ｍｍコーンプレートを用いて測定したせん断速度が０．３５（１／ｓ）時の値及び、せん断速度が１．３２（１／ｓ）時の値である。また、せん断速度が３（１／ｓ）以上５００（１／ｓ）以下の間では、べき乗法則（ｐｏｗｅｒ  ｌａｗ）の流動式に基づき、せん断応力、せん断速度が変化する。べき乗法則（ｐｏｗｅｒ  ｌａｗ）の流動式はＳ＝ＡＤｎ（ただし、Ｓはせん断応力、Ｄはせん断速度、ｎはせん断減粘指数を示す。）で定義される。この式より、Ｓ／Ｄを求めることで、あるせん断速度での粘度を求めることができる。以上のことよりＡ、及びｎを記載する。
【００４０】
実施例１
ケルザンＡＲ（キサンタンガム、三晶株式会社製）              ０．２５重量％
ＢＧ３８１０（ウェランガム、三晶株式会社製）                ０．２５重量％
エルジーｎｅｏ  ＳＩＬＶＥＲ  ＃２００（金属を含有した光輝性顔料、尾池工業株式会社製）                                                  ４．０重量％
ダイワレッドＮｏ．１０６ＷＢ（赤色染料、ダイワ化成株式会社製）２．０重量％
ウォーターイエロー６Ｃ（黄色染料、オリエント化学工業株式会社製）
１．０重量％
ダイワブルーＮｏ．１（青色染料、ダイワ化成株式会社製）        ３．０重量％
ウォーターブラック２５６Ｌ（黒色染料の１４％水溶液、オリエント化学工業株式会社製                                                        １．０重量％
Ｊｏｎｃｒｙｌ  ＰＤＸ  ７４３０（アクリル系エマルジョン、ＢＡＳＦ株式会社製）                                                          ３．０重量％
３−メチル−３−メトキシ−１−ブタノール                    １２．０重量％
グリセリン                                                  １０．０重量％
ＮＩＫＫＯＬ  Ｈｅｘａｇｌｙｎ１−Ｌ（モノラウリン酸ヘキサグリセリル、日光ケミカルズ株式会社製）                                        １．５重量％
アミソフトＣＳ−１１（Ｎ−ヤシ油脂肪酸アシル−Ｌ−グルタミン酸ナトリウム、味の素ヘルシーサプライ株式会社製）                            １．０重量％
フォスファノールＲＳ７１０（リン酸エステル、東邦化学工業株式会社製）
１．５重量％
プロクセルＧＸＬ（Ｓ）（１，２−ベンゾイソチアザリン−３−オンを含む防腐防黴剤、有効成分２０％、アーチ・ケミカル・ジャパン株式会社製）  ０．２重量％
サンアイバックソジウムオマジン（２−ピリジンチオール−１−オキサイド・ナトリウム塩を含有する防腐防黴剤、有効成分４０％、三愛石油株式会社製）
０．２重量％
ＴＳＡ７３９（消泡剤、シリコーン系エマルジョン、ＧＥ東芝シリコーン株式会社製）                                                        ０．０２重量％
ベンゾトリアゾール（防錆剤）                                  ０．１重量％
ハイドロキノンスルホン酸カリウム（脱酸素剤）                  ０．２重量％
ＡＫＰ−２０（アルミナ、住友化学工業株式会社製）のグリセリン０．６６２％分散液                                                          １．０重量％
イオン交換水                                              ５６．８８重量％
１０％ＮａＯＨ                                                ０．９重量％
上記成分の内、ケルザンＡＲおよびイオン交換水１５重量％を混合し、１時間攪拌してケルザンＡＲ水溶液を調整した。また、ＢＧ３８１０およびイオン交換水１５重量％を混合し、１時間攪拌してＢＧ３８１０水溶液を調整した。次いで残りの成分とケルザンＡＲ水溶液、ＢＧ３８１０水溶液を混合し、２時間攪拌してｐＨが８．５の光輝性水性インキ組成物を得た。インキの粘度はせん断速度が０．３５（１／ｓ）時の値が９５００ｍＰａ・ｓ、せん断速度が１．３２（１／ｓ）時の値が３８００ｍＰａ・ｓであり、べき乗法則（ｐｏｗｅｒ  ｌａｗ）の流動式に従いＡ＝４７１７．２、ｎ＝０．２１１だった。
【００４１】
実施例２
ケルザンＡＲ（キサンタンガム、三晶株式会社製）                ０．２重量％
ＢＧ３８１０（ウェランガム、三晶株式会社製）                  ０．３重量％
エルジーｎｅｏ  ＧＲＥＥＮ  ＃３２５（金属を含有した光輝性顔料、尾池工業株
式会社製）                                                    ４．０重量％
ウォーターイエロー６Ｃ（黄色染料、オリエント化学工業株式会社製）
３．０重量％
ウォーターイエロー２（黄色染料、オリエント化学工業株式会社製）１．０重量％
ウォーターブルー１１９（青色染料、オリエント化学工業株式会社製）
１．０重量％
ダイワブルーＮｏ．１（青色染料、ダイワ化成株式会社製）        ３．０重量％
Ｊｏｎｃｒｙｌ  ＰＤＸ  ７４３０（アクリル系エマルジョン、ＢＡＳＦ株式会社製）                                                          ２．５重量％
３−メチル−３−メトキシ−１−ブタノール                    １０．０重量％
グリセリン                                                  １０．０重量％
ＮＩＫＫＯＬ  Ｈｅｘａｇｌｙｎ１−Ｍ（モノミリスチン酸ヘキサグリセリル、日光ケミカルズ株式会社製）                                      １．３重量％
アミソフトＣＳ−１１（Ｎ−ヤシ油脂肪酸アシル−Ｌ−グルタミン酸ナトリウム、味の素ヘルシーサプライ株式会社製）                            １．０重量％
フォスファノールＲＳ７１０（リン酸エステル、東邦化学工業株式会社製）
１．５重量％
プロクセルＧＸＬ（Ｓ）（１，２−ベンゾイソチアザリン−３−オンを含む防腐防黴剤、有効成分２０％、アーチ・ケミカル・ジャパン株式会社製）  ０．２重量％
サンアイバックソジウムオマジン（２−ピリジンチオール−１−オキサイド・ナトリウム塩を含有する防腐防黴剤、有効成分４０％、三愛石油株式会社製）
０．３重量％
ＴＳＡ７３９（消泡剤、シリコーン系エマルジョン、ＧＥ東芝シリコーン株式会社製）                                                        ０．０２重量％
ベンゾトリアゾール（防錆剤）                                  ０．１重量％
ハイドロキノンスルホン酸カリウム（脱酸素剤）                  ０．２重量％
ＡＫＰ−２０（アルミナ、住友化学工業株式会社製）のグリセリン０．６６２％分散液                                                          １．０重量％
イオン交換水                                              ５８．４８重量％
１０％ＮａＯＨ                                                ０．９重量％
上記成分の内、ケルザンＡＲおよびイオン交換水１５重量％を混合し、１時間攪拌してケルザンＡＲ水溶液を調整した。また、ＢＧ３８１０およびイオン交換水１５重量％を混合し、１時間攪拌してＢＧ３８１０水溶液を調整した。次いで残りの成分とケルザンＡＲ水溶液、ＢＧ３８１０水溶液を混合し、２時間攪拌してｐＨが８．５の光輝性水性インキ組成物を得た。インキの粘度はせん断速度が０．３５（１／ｓ）時の値が１０１００ｍＰａ・ｓ、せん断速度が１．３２（１／ｓ）時の値が３９５０ｍＰａ・ｓであり、べき乗法則（ｐｏｗｅｒ  ｌａｗ）の流動式に従いＡ＝４７７９．４、ｎ＝０．２０９だった。
【００４２】
実施例３
ケルザンＡＲ（キサンタンガム、三晶株式会社製）                ０．４重量％
ＢＧ３８１０（ウェランガム、三晶株式会社製）                  ０．１重量％
エルジーｎｅｏ  Ｂ．ＧＯＬＤ  ＃３２５（金属を含有した光輝性顔料、尾池工業
株式会社製）                                                  ６．０重量％
ウォーターイエロー６Ｃ（黄色染料、オリエント化学工業株式会社製）
３．０重量％
ウォーターイエロー２（黄色染料、オリエント化学工業株式会社製）２．０重量％
Ｊｏｎｃｒｙｌ  ＰＤＸ  ７６６７（アクリル系エマルジョン、ＢＡＳＦ株式会社製）                                                          ５．０重量％
３−メチル−３−メトキシ−１−ブタノール                    １２．０重量％
グリセリン                                                  １０．０重量％
ＮＩＫＫＯＬ  Ｈｅｘａｇｌｙｎ１−Ｍ（モノミリスチン酸ヘキサグリセリル、日光ケミカルズ株式会社製）                                      １．５重量％
アミソフトＭＫ−１１（Ｎ−ミリストイル−Ｌ−グルタミン酸カリウム、味の素ヘルシーサプライ株式会社製）                                    １．０重量％
プロクセルＧＸＬ（Ｓ）（１，２−ベンゾイソチアザリン−３−オンを含む防腐防黴剤、有効成分２０％、アーチ・ケミカル・ジャパン株式会社製）  ０．２重量％
サンアイバックソジウムオマジン（２−ピリジンチオール−１−オキサイド・ナトリウム塩を含有する防腐防黴剤、有効成分４０％、三愛石油株式会社製）
０．３重量％
ＴＳＡ７３９（消泡剤、シリコーン系エマルジョン、ＧＥ東芝シリコーン株式会社製）                                                        ０．０２重量％
ベンゾトリアゾール（防錆剤）                                  ０．１重量％
ハイドロキノンスルホン酸カリウム（脱酸素剤）                  ０．５重量％
ＡＫＰ−２０（アルミナ、住友化学工業株式会社製）のグリセリン０．６６２％分散液                                                          １．０重量％
イオン交換水                                              ５５．９８重量％
１０％ＮａＯＨ                                                ０．９重量％
上記成分の内、ケルザンＡＲおよびイオン交換水１５重量％を混合し、１時間攪拌してケルザンＡＲ水溶液を調整した。また、ＢＧ３８１０およびイオン交換水１５重量％を混合し、１時間攪拌してＢＧ３８１０水溶液を調整した。次いで残りの成分とケルザンＡＲ水溶液、ＢＧ３８１０水溶液を混合し、２時間攪拌してｐＨが８．５の光輝性水性インキ組成物を得た。インキの粘度はせん断速度が０．３５（１／ｓ）時の値が８５００ｍＰａ・ｓ、せん断速度が１．３２（１／ｓ）時の値が３５５０ｍＰａ・ｓであり、べき乗法則（ｐｏｗｅｒ  ｌａｗ）の流動式に従いＡ＝４５５１．２、ｎ＝０．１９５だった。
【００４３】
実施例４
ケルザンＡＲ（キサンタンガム、三晶株式会社製）              ０．１５重量％
ＢＧ３８１０（ウェランガム、三晶株式会社製）                ０．３５重量％
エルジーｎｅｏ  ＢＬＵＥ  ＃２００（金属を含有した光輝性顔料、尾池工業株式
会社製）                                                      ４．０重量％
ウォーターブルー１１９（青色染料、オリエント化学工業株式会社製）
１．０重量％
ウォーターブルー１０５（青色染料、オリエント化学工業株式会社製）
１．０重量％
ダイワブルーＮｏ．１（青色染料、ダイワ化成株式会社製）        ３．０重量％
Ｊｏｎｃｒｙｌ  ＰＤＸ  ７４３０（アクリル系エマルジョン、ＢＡＳＦ株式会社製）                                                          ６．０重量％
３−メチル−３−メトキシ−１−ブタノール                    １３．０重量％
グリセリン                                                    ５．０重量％
ＮＩＫＫＯＬ  Ｄｅｃａｇｌｙｎ１−Ｌ（モノラウリン酸デカグリセリル、日光ケミカルズ株式会社製）                                          １．０重量％
アミソフトＬＳ−１１（Ｎ−ラウロイル−Ｌ−グルタミン酸ナトリウム、味の素ヘルシーサプライ株式会社製）                                    １．０重量％
フォスファノールＲＳ７１０（リン酸エステル、東邦化学工業株式会社製）
１．５重量％
プロクセルＧＸＬ（Ｓ）（１，２−ベンゾイソチアザリン−３−オンを含む防腐防黴剤、有効成分２０％、アーチ・ケミカル・ジャパン株式会社製）  ０．２重量％
サンアイバックソジウムオマジン（２−ピリジンチオール−１−オキサイド・ナトリウム塩を含有する防腐防黴剤、有効成分４０％、三愛石油株式会社製）
０．２重量％
ＴＳＡ７３９（消泡剤、シリコーン系エマルジョン、ＧＥ東芝シリコーン株式会社製）                                                        ０．０２重量％
ベンゾトリアゾール（防錆剤）                                  ０．１重量％
ハイドロキノンスルホン酸カリウム（脱酸素剤）                  ０．２重量％
ＡＫＰ−２０（アルミナ、住友化学工業株式会社製）のグリセリン０．６６２％分散液                                                          １．０重量％
イオン交換水                                              ６０．３８重量％
１０％ＮａＯＨ                                                ０．９重量％
上記成分の内、ケルザンＡＲおよびイオン交換水１５重量％を混合し、１時間攪拌してケルザンＡＲ水溶液を調整した。また、ＢＧ３８１０およびイオン交換水１５重量％を混合し、１時間攪拌してＢＧ３８１０水溶液を調整した。次いで残りの成分とケルザンＡＲ水溶液、ＢＧ３８１０水溶液を混合し、２時間攪拌してｐＨが８．４の光輝性水性インキ組成物を得た。インキの粘度はせん断速度が０．３５（１／ｓ）時の値が１２０００ｍＰａ・ｓ、せん断速度が１．３２（１／ｓ）時の値が４３００ｍＰａ・ｓであり、べき乗法則（ｐｏｗｅｒ  ｌａｗ）の流動式に従いＡ＝４７９８．８、ｎ＝０．２２８だった。
【００４４】
実施例５
ケルザンＡＲ（キサンタンガム、三晶株式会社製）                ０．２重量％
ＢＧ３８１０（ウェランガム、三晶株式会社製）                  ０．３重量％
エルジーｎｅｏ  Ｐｉｎｋ  ＃３２５（金属を含有した光輝性顔料、尾池工業株式
会社製）                                                      ５．０重量％
ウォーターレッド１    （赤色染料、オリエント化学工業株式会社製）
２．０重量％
ダイワレッドＮｏ．１０４ＷＢ（赤色染料、ダイワ化成株式会社製）
１．０重量％
ダイワブルーＮｏ．１（青色染料、ダイワ化成株式会社製）        ３．０重量％
Ｊｏｎｃｒｙｌ  ３５２Ｄ（アクリル系エマルジョン、ＢＡＳＦ株式会社製）
５．０重量％
３−メチル−３−メトキシ−１−ブタノール                    １５．０重量％
グリセリン                                                  １０．０重量％
ＮＩＫＫＯＬ  Ｈｅｘａｇｌｙｎ１−Ｍ（モノミリスチン酸ヘキサグリセリル、日光ケミカルズ株式会社製）                                      １．５重量％
アミソフトＬＳ−１１（Ｎ−ラウロイル−Ｌ−グルタミン酸ナトリウム、味の素ヘルシーサプライ株式会社製）                                    １．０重量％
フォスファノールＲＳ７１０（リン酸エステル、東邦化学工業株式会社製）
１．５重量％
プロクセルＧＸＬ（Ｓ）（１，２−ベンゾイソチアザリン−３−オンを含む防腐防黴剤、有効成分２０％、アーチ・ケミカル・ジャパン株式会社製）  ０．２重量％
サンアイバックソジウムオマジン（２−ピリジンチオール−１−オキサイド・ナトリウム塩を含有する防腐防黴剤、有効成分４０％、三愛石油株式会社製）
０．３重量％
ＴＳＡ７３９（消泡剤、シリコーン系エマルジョン、ＧＥ東芝シリコーン株式会社製）                                                        ０．０２重量％
ベンゾトリアゾール（防錆剤）                                  ０．１重量％
ハイドロキノンスルホン酸カリウム（脱酸素剤）                  ０．１重量％
ＡＫＰ−２０（アルミナ、住友化学工業株式会社製）のグリセリン０．６６２％分散液                                                          １．０重量％
イオン交換水                                              ５３．８８重量％
１０％ＮａＯＨ                                                ０．９重量％
上記成分の内、ケルザンＡＲおよびイオン交換水１５重量％を混合し、１時間攪拌してケルザンＡＲ水溶液を調整した。また、ＢＧ３８１０およびイオン交換水１５重量％を混合し、１時間攪拌してＢＧ３８１０水溶液を調整した。次いで残りの成分とケルザンＡＲ水溶液、ＢＧ３８１０水溶液を混合し、２時間攪拌してｐＨが８．５の光輝性水性インキ組成物を得た。インキの粘度はせん断速度が０．３５（１／ｓ）時の値が１１０００ｍＰａ・ｓ、せん断速度が１．３２（１／ｓ）時の値が４２５０ｍＰａ・ｓであり、べき乗法則（ｐｏｗｅｒ  ｌａｗ）の流動式に従いＡ＝４８１０．６、ｎ＝０．２０８だった。
【００４５】
実施例６
ケルザンＡＲ（キサンタンガム、三晶株式会社製）                ０．１重量％
ＢＧ３８１０（ウェランガム、三晶株式会社製）                  ０．２重量％
エルジーｎｅｏ  Ｓｉｌｖｅｒ  ＃２００（金属を含有した光輝性顔料、尾池工業
株式会社製）                                                  ２．０重量％
ウォーターブラック２５６Ｌ（黒色染料の１４％水溶液、オリエント化学工業株式会社製）                                                      １．０重量％
Ｊｏｎｃｒｙｌ  ３５２Ｄ（アクリル系エマルジョン、ＢＡＳＦ株式会社製）
３．０重量％
３−メチル−３−メトキシ−１−ブタノール                    １２．０重量％
グリセリン                                                  １０．０重量％
ＮＩＫＫＯＬ  Ｈｅｘａｇｌｙｎ１−Ｌ（モノラウリン酸ヘキサグリセリル、日光ケミカルズ株式会社製）                                        １．５重量％
アミソフトＣＳ−１１（Ｎ−ヤシ油脂肪酸アシル−Ｌ−グルタミン酸ナトリウム、味の素ヘルシーサプライ株式会社製）                            １．５重量％
プロクセルＧＸＬ（Ｓ）（１，２−ベンゾイソチアザリン−３−オンを含む防腐防黴剤、有効成分２０％、アーチ・ケミカル・ジャパン株式会社製）  ０．２重量％
サンアイバックソジウムオマジン（２−ピリジンチオール−１−オキサイド・ナトリウム塩を含有する防腐防黴剤、有効成分４０％、三愛石油株式会社製）
０．３重量％
ＴＳＡ７３９（消泡剤、シリコーン系エマルジョン、ＧＥ東芝シリコーン株式会社製）                                                        ０．０２重量％
ベンゾトリアゾール（防錆剤）                                  ０．１重量％
ハイドロキノンスルホン酸カリウム（脱酸素剤）                  ０．３重量％
ＡＫＰ−２０（アルミナ、住友化学工業株式会社製）のグリセリン０．６６２％分散液                                                          １．０重量％
イオン交換水                                              ６６．２８重量％
１０％ＮａＯＨ                                                ０．５重量％
上記成分の内、ケルザンＡＲおよびイオン交換水１５重量％を混合し、１時間攪拌してケルザンＡＲ水溶液を調整した。また、ＢＧ３８１０およびイオン交換水１５重量％を混合し、１時間攪拌してＢＧ３８１０水溶液を調整した。次いで残りの成分とケルザンＡＲ水溶液、ＢＧ３８１０水溶液を混合し、２時間攪拌してｐＨが８．０の光輝性水性インキ組成物を得た。インキの粘度はせん断速度が０．３５（１／ｓ）時の値が６５００ｍＰａ・ｓ、せん断速度が１．３２（１／ｓ）時の値が３３６０ｍＰａ・ｓであり、べき乗法則（ｐｏｗｅｒ  ｌａｗ）の流動式に従いＡ＝４５１９．５、ｎ＝０．１８６だった。
【００４６】
実施例７
ケルザンＡＲ（キサンタンガム、三晶株式会社製）                ０．３重量％
ＢＧ３８１０（ウェランガム、三晶株式会社製）                  ０．４重量％
エルジーｎｅｏ  Ｙｅｌｌｏｗ  ＃３２５（金属を含有した光輝性顔料、尾池工業
株式会社製）                                                  ４．０重量％
ウォーターレッド１    （赤色染料、オリエント化学工業株式会社製）
４．０重量％
ダイワレッドＮｏ．１０６（赤色染料、ダイワ化成株式会社製）    ２．０重量％
ウォーターイエロー６Ｃ（黄色染料、オリエント化学工業株式会社製）
２．０重量％
Ｊｏｎｃｒｙｌ  ＰＤＸ７４３０（アクリル系エマルジョン、ＢＡＳＦ株式会社製）
４．０重量％
３−メチル−３−メトキシ−１−ブタノール                    １５．０重量％
ＮＩＫＫＯＬ  Ｈｅｘａｇｌｙｎ１−Ｍ（モノミリスチン酸ヘキサグリセリル、日光ケミカルズ株式会社製）                                      １．５重量％
アミソフトＭＫ−１１（Ｎ−ミリストイル−Ｌ−グルタミン酸カリウム、味の素ヘルシーサプライ株式会社製）                                    １．０重量％
フォスファノールＲＳ７１０（リン酸エステル、東邦化学工業株式会社製）
３．０重量％
プロクセルＧＸＬ（Ｓ）（１，２−ベンゾイソチアザリン−３−オンを含む防腐防黴剤、有効成分２０％、アーチ・ケミカル・ジャパン株式会社製）  ０．２重量％
サンアイバックソジウムオマジン（２−ピリジンチオール−１−オキサイド・ナトリウム塩を含有する防腐防黴剤、有効成分４０％、三愛石油株式会社製）
０．３重量％
ＴＳＡ７３９（消泡剤、シリコーン系エマルジョン、ＧＥ東芝シリコーン株式会社製）                                                        ０．０２重量％
ベンゾトリアゾール（防錆剤）                                  ０．１重量％
ハイドロキノンスルホン酸カリウム（脱酸素剤）                  ０．２重量％
ＡＫＰ−２０（アルミナ、住友化学工業株式会社製）のグリセリン０．６６２％分散液                                                          １．０重量％
イオン交換水                                              ５９．７８重量％
トリエタノールアミン                                          １．２重量％
上記成分の内、ケルザンＡＲおよびイオン交換水１５重量％を混合し、１時間攪拌してケルザンＡＲ水溶液を調整した。また、ＢＧ３８１０およびイオン交換水１５重量％を混合し、１時間攪拌してＢＧ３８１０水溶液を調整した。次いで残りの成分とケルザンＡＲ水溶液、ＢＧ３８１０水溶液を混合し、２時間攪拌してｐＨが８．５の光輝性水性インキ組成物を得た。インキの粘度はせん断速度が０．３５（１／ｓ）時の値が１６５００ｍＰａ・ｓ、せん断速度が１．３２（１／ｓ）時の値が４５００ｍＰａ・ｓであり、べき乗法則（ｐｏｗｅｒ  ｌａｗ）の流動式に従いＡ＝５１２９．５、ｎ＝０．２３４だった。
【００４７】
実施例８
実施例１において、３−メチル−３−メトキシ−１−ブタノールを除して、イオン交換水に置き換えた以外は同様になしてｐＨが８．５の光輝性水性インキ組成物を得た。インキの粘度はせん断速度が０．３５（１／ｓ）時の値が９３００ｍＰａ・ｓ、せん断速度が１．３２（１／ｓ）時の値が３７５０ｍＰａ・ｓであり、べき乗法則（ｐｏｗｅｒ  ｌａｗ）の流動式に従いＡ＝４６２４．１、ｎ＝０．２１５だった。
【００４８】
実施例９
実施例２において、ＮＩＫＫＯＬ  Ｈｅｘａｇｌｙｎ１−Ｍを除して、イオン交換水に置き換えた以外は同様になしてｐＨが８．４の光輝性水性インキ組成物を得た。インキの粘度はせん断速度が０．３５（１／ｓ）時の値が１１０００ｍＰａ・ｓ、せん断速度が１．３２（１／ｓ）時の値が４２５０ｍＰａ・ｓであり、べき乗法則（ｐｏｗｅｒ  ｌａｗ）の流動式に従いＡ＝４７７９．４、ｎ＝０．２０８だった。
【００４９】
実施例１０
実施例３において、３−メチル−３−メトキシ−１−ブタノール、及びＮＩＫＫＯＬ  Ｈｅｘａｇｌｙｎ１−Ｍを除して、イオン交換水に置き換えた以外は同様になしてｐＨが８．４の光輝性水性インキ組成物を得た。インキの粘度はせん断速度が０．３５（１／ｓ）時の値が１０５００ｍＰａ・ｓ、せん断速度が１．３２（１／ｓ）時の値が３９５０ｍＰａ・ｓであり、べき乗法則（ｐｏｗｅｒ  ｌａｗ）の流動式に従いＡ＝４７７９．４、ｎ＝０．２０９だった。
【００５０】
実施例１１
ケルザンＡＲ（キサンタンガム、三晶株式会社製）                ０．２重量％
ＢＧ３８１０（ウェランガム、三晶株式会社製）                  ０．４重量％
エルジーｎｅｏ  ＲＥＤ  ＃３２５（金属を含有した光輝性顔料、尾池工業株式会
社製）                                                        ６．０重量％
ウォーターレッド１    （赤色染料、オリエント化学工業株式会社製）
３．０重量％
ウォーターイエロー６Ｃ（黄色染料、オリエント化学工業株式会社製）
１．０重量％
Ｊｏｎｃｒｙｌ  ＰＤＸ７４３０（アクリル系エマルジョン、ＢＡＳＦ株式会社製）
２．５重量％
３−メチル−３−メトキシ−１−ブタノール                      ８．０重量％
グリセリン                                                    ５．０重量％
アミソフトＣＳ−１１（Ｎ−ヤシ油脂肪酸アシル−Ｌ−グルタミン酸ナトリウム、味の素ヘルシーサプライ株式会社製）                            ０．１重量％
フォスファノールＲＳ７１０（リン酸エステル、東邦化学工業株式会社製）
１．５重量％
プロクセルＧＸＬ（Ｓ）（１，２−ベンゾイソチアザリン−３−オンを含む防腐防黴剤、有効成分２０％、アーチ・ケミカル・ジャパン株式会社製）  ０．２重量％
サンアイバックソジウムオマジン（２−ピリジンチオール−１−オキサイド・ナトリウム塩を含有する防腐防黴剤、有効成分４０％、三愛石油株式会社製）
０．２重量％
ＴＳＡ７３９（消泡剤、シリコーン系エマルジョン、ＧＥ東芝シリコーン株式会社製）                                                        ０．０２重量％
ベンゾトリアゾール（防錆剤）                                  ０．１重量％
ＡＫＰ−２０（アルミナ、住友化学工業株式会社製）のグリセリン０．６６２％分散液                                                          １．０重量％
イオン交換水                                              ６８．９８重量％
１０％ＮａＯＨ                                                ０．７重量％
上記成分の内、ケルザンＡＲおよびイオン交換水１５重量％を混合し、１時間攪拌してケルザンＡＲ水溶液を調整した。また、ＢＧ３８１０およびイオン交換水１５重量％を混合し、１時間攪拌してＢＧ３８１０水溶液を調整した。次いで残りの成分とケルザンＡＲ水溶液、ＢＧ３８１０水溶液を混合し、２時間攪拌してｐＨが８．５の光輝性水性インキ組成物を得た。インキの粘度はせん断速度が０．３５（１／ｓ）時の値が１１５００ｍＰａ・ｓ、せん断速度が１．３２（１／ｓ）時の値が４０５０ｍＰａ・ｓであり、べき乗法則（ｐｏｗｅｒ  ｌａｗ）の流動式に従いＡ＝４７８５．７、ｎ＝０．２１７だった。
【００５１】
実施例１２
ケルザンＡＲ（キサンタンガム、三晶株式会社製）                ０．２重量％
ＢＧ３８１０（ウェランガム、三晶株式会社製）                  ０．３重量％
エルジーｎｅｏ  ＳＩＬＶＥＲ  ＃３２５（金属を含有した光輝性顔料、尾池工業
株式会社製）                                                  ５．０重量％
ウォーターイエロー６Ｃ（黄色染料、オリエント化学工業株式会社製）
４．０重量％
ダイワブルーＮｏ．１（青色染料、ダイワ化成株式会社製）        １．０重量％
Ｊｏｎｃｒｙｌ  ＰＤＸ７６６７（アクリル系エマルジョン、ＢＡＳＦ株式会社製）
３．０重量％
３−メチル−３−メトキシ−１−ブタノール                      ２．０重量％
グリセリン                                                    ５．０重量％
アミソフトＭＫ−１１（Ｎ−ミリストイル−Ｌ−グルタミン酸カリウム、味の素ヘルシーサプライ株式会社製）                                    ０．５重量％
フォスファノールＲＳ７１０（リン酸エステル、東邦化学工業株式会社製）
０．５重量％
プロクセルＧＸＬ（Ｓ）（１，２−ベンゾイソチアザリン−３−オンを含む防腐防黴剤、有効成分２０％、アーチ・ケミカル・ジャパン株式会社製）  ０．２重量％
サンアイバックソジウムオマジン（２−ピリジンチオール−１−オキサイド・ナトリウム塩を含有する防腐防黴剤、有効成分４０％、三愛石油株式会社製）
０．２重量％
ＴＳＡ７３９（消泡剤、シリコーン系エマルジョン、ＧＥ東芝シリコーン株式会社製）                                                        ０．０２重量％
ベンゾトリアゾール（防錆剤）                                  ０．１重量％
ＡＫＰ−２０（アルミナ、住友化学工業株式会社製）のグリセリン０．６６２％分散液                                                          １．０重量％
イオン交換水                                              ７９．９１重量％
１０％ＮａＯＨ                                                ０．９重量％
上記成分の内、ケルザンＡＲおよびイオン交換水１５重量％を混合し、１時間攪拌してケルザンＡＲ水溶液を調整した。また、ＢＧ３８１０およびイオン交換水１５重量％を混合し、１時間攪拌してＢＧ３８１０水溶液を調整した。次いで残りの成分とケルザンＡＲ水溶液、ＢＧ３８１０水溶液を混合し、２時間攪拌してｐＨが８．５の光輝性水性インキ組成物を得た。インキの粘度はせん断速度が０．３５（１／ｓ）時の値が９０００ｍＰａ・ｓ、せん断速度が１．３２（１／ｓ）時の値が３６５０ｍＰａ・ｓであり、べき乗法則（ｐｏｗｅｒ  ｌａｗ）の流動式に従いＡ＝４６２４．１、ｎ＝０．２１５だった。
【００５２】
実施例１３
実施例１１において、３−メチル−３−メトキシ−１−ブタノールの全量を除して、イオン交換水に置き換えた以外は同様になしてｐＨが８．５の光輝性水性インキ組成物を得た。インキの粘度はせん断速度が０．３５（１／ｓ）時の値が１１３００ｍＰａ・ｓ、せん断速度が１．３２（１／ｓ）時の値が４０３０ｍＰａ・ｓであり、べき乗法則（ｐｏｗｅｒ  ｌａｗ）の流動式に従いＡ＝４７７９．４、ｎ＝０．２０９だった。
【００５３】
実施例１４
実施例１２において、３−メチル−３−メトキシ−１−ブタノールの全量を除して、イオン交換水に置き換えた以外は同様になしてｐＨが８．５の光輝性水性インキ組成物を得た。インキの粘度はせん断速度が０．３５（１／ｓ）時の値が９２００ｍＰａ・ｓ、せん断速度が１．３２（１／ｓ）時の値が３７００ｍＰａ・ｓであり、べき乗法則（ｐｏｗｅｒ  ｌａｗ）の流動式に従いＡ＝４６５５．１、ｎ＝０．２１３だった。
【００５４】
実施例１５
ケルザンＡＲ（キサンタンガム、三晶株式会社製）                ０．３重量％
ＢＧ３８１０（ウェランガム、三晶株式会社製）                ０．０５重量％
エルジーｎｅｏ  ＰＩＮＫ  ＃３２５（金属を含有した光輝性顔料、尾池工業株式
会社製）                                                      ４．０重量％
ダイワレッドＮｏ．１０４ＷＢ（赤色染料、ダイワ化成株式会社製）
５．０重量％
ダイワブルーＮｏ．１（青色染料、ダイワ化成株式会社製）        １．５重量％
Ｊｏｎｃｒｙｌ  ＰＤＸ７４３０（アクリル系エマルジョン、ＢＡＳＦ株式会社製）
２．５重量％
グリセリン                                                    ５．０重量％
アミソフトＣＳ−１１（Ｎ−ヤシ油脂肪酸アシル−Ｌ−グルタミン酸ナトリウム、味の素ヘルシーサプライ株式会社製）                            ０．５重量％
フォスファノールＲＳ７１０（リン酸エステル、東邦化学工業株式会社製）
１．５重量％
プロクセルＧＸＬ（Ｓ）（１，２−ベンゾイソチアザリン−３−オンを含む防腐防黴剤、有効成分２０％、アーチ・ケミカル・ジャパン株式会社製）  ０．２重量％
サンアイバックソジウムオマジン（２−ピリジンチオール−１−オキサイド・ナトリウム塩を含有する防腐防黴剤、有効成分４０％、三愛石油株式会社製）
０．２重量％
ＴＳＡ７３９（消泡剤、シリコーン系エマルジョン、ＧＥ東芝シリコーン株式会社製）                                                        ０．０２重量％
ベンゾトリアゾール（防錆剤）                                  ０．１重量％
ＡＫＰ−２０（アルミナ、住友化学工業株式会社製）のグリセリン０．６６２％分散液                                                          １．０重量％
ハイドロキノンスルホン酸カリウム（脱酸素剤）                  ０．２重量％
イオン交換水                                              ７１．３８重量％
１０％ＮａＯＨ                                                ０．７重量％
上記成分の内、ケルザンＡＲおよびイオン交換水１５重量％を混合し、１時間攪拌してケルザンＡＲ水溶液を調整した。また、ＢＧ３８１０およびイオン交換水１５重量％を混合し、１時間攪拌してＢＧ３８１０水溶液を調整した。次いで残りの成分とケルザンＡＲ水溶液、ＢＧ３８１０水溶液を混合し、２時間攪拌してｐＨが８．５の光輝性水性インキ組成物を得た。インキの粘度はせん断速度が０．３５（１／ｓ）時の値が６０００ｍＰａ・ｓ、せん断速度が１．３２（１／ｓ）時の値が３５００ｍＰａ・ｓであり、べき乗法則（ｐｏｗｅｒ  ｌａｗ）の流動式に従いＡ＝４５５８．２、ｎ＝０．１６９だった。
【００５５】
実施例１６
ケルザンＡＲ（キサンタンガム、三晶株式会社製）                ０．１重量％
ＢＧ３８１０（ウェランガム、三晶株式会社製）                  ０．４重量％
エルジーｎｅｏ  ＰＩＮＫ  ＃３２５（金属を含有した光輝性顔料、尾池工業株式
会社製）                                                      ４．０重量％
ダイワレッドＮｏ．１０４ＷＢ（赤色染料、ダイワ化成株式会社製）
５．０重量％
ダイワブルーＮｏ．１（青色染料、ダイワ化成株式会社製）        １．５重量％
Ｊｏｎｃｒｙｌ  ＰＤＸ７４３０（アクリル系エマルジョン、ＢＡＳＦ株式会社製）
２．５重量％
グリセリン                                                    ５．０重量％
アミソフトＣＳ−１１（Ｎ−ヤシ油脂肪酸アシル−Ｌ−グルタミン酸ナトリウム、味の素ヘルシーサプライ株式会社製）                            ０．５重量％
フォスファノールＲＳ７１０（リン酸エステル、東邦化学工業株式会社製）
１．５重量％
プロクセルＧＸＬ（Ｓ）（１，２−ベンゾイソチアザリン−３−オンを含む防腐防黴剤、有効成分２０％、アーチ・ケミカル・ジャパン株式会社製）  ０．２重量％
サンアイバックソジウムオマジン（２−ピリジンチオール−１−オキサイド・ナトリウム塩を含有する防腐防黴剤、有効成分４０％、三愛石油株式会社製）
０．２重量％
ＴＳＡ７３９（消泡剤、シリコーン系エマルジョン、ＧＥ東芝シリコーン株式会社製）                                                        ０．０２重量％
ベンゾトリアゾール（防錆剤）                                  ０．１重量％
ＡＫＰ−２０（アルミナ、住友化学工業株式会社製）のグリセリン０．６６２％分散液                                                          １．０重量％
ハイドロキノンスルホン酸カリウム（脱酸素剤）                  ０．２重量％
イオン交換水                                              ７６．８３重量％
１０％ＮａＯＨ                                                ０．７重量％
上記成分の内、ケルザンＡＲおよびイオン交換水１５重量％を混合し、１時間攪拌してケルザンＡＲ水溶液を調整した。また、ＢＧ３８１０およびイオン交換水１５重量％を混合し、１時間攪拌してＢＧ３８１０水溶液を調整した。次いで残りの成分とケルザンＡＲ水溶液、ＢＧ３８１０水溶液を混合し、２時間攪拌してｐＨが８．５の光輝性水性インキ組成物を得た。インキの粘度はせん断速度が０．３５（１／ｓ）時の値が１３５００ｍＰａ・ｓ、せん断速度が１．３２（１／ｓ）時の値が４３００ｍＰａ・ｓであり、べき乗法則（ｐｏｗｅｒ  ｌａｗ）の流動式に従いＡ＝４８０６、ｎ＝０．１８６だった。
【００５６】
実施例１７
ケルザンＡＲ（キサンタンガム、三晶株式会社製）                ０．４重量％
ＢＧ３８１０（ウェランガム、三晶株式会社製）                  ０．４重量％
エルジーｎｅｏ  ＰＩＮＫ  ＃３２５（金属を含有した光輝性顔料、尾池工業株式
会社製）                                                      ４．０重量％
ダイワレッドＮｏ．１０４ＷＢ（赤色染料、ダイワ化成株式会社製）
５．０重量％
ダイワブルーＮｏ．１（青色染料、ダイワ化成株式会社製）        １．５重量％
Ｊｏｎｃｒｙｌ  ＰＤＸ７４３０（アクリル系エマルジョン、ＢＡＳＦ株式会社製）
２．５重量％
グリセリン                                                    ５．０重量％
アミソフトＣＳ−１１（Ｎ−ヤシ油脂肪酸アシル−Ｌ−グルタミン酸ナトリウム、味の素ヘルシーサプライ株式会社製）                            ０．５重量％
フォスファノールＲＳ７１０（リン酸エステル、東邦化学工業株式会社製）
１．５重量％
プロクセルＧＸＬ（Ｓ）（１，２−ベンゾイソチアザリン−３−オンを含む防腐防黴剤、有効成分２０％、アーチ・ケミカル・ジャパン株式会社製）  ０．２重量％
サンアイバックソジウムオマジン（２−ピリジンチオール−１−オキサイド・ナトリウム塩を含有する防腐防黴剤、有効成分４０％、三愛石油株式会社製）
０．２重量％
ＴＳＡ７３９（消泡剤、シリコーン系エマルジョン、ＧＥ東芝シリコーン株式会社製）                                                        ０．０２重量％
ベンゾトリアゾール（防錆剤）                                  ０．１重量％
ＡＫＰ−２０（アルミナ、住友化学工業株式会社製）のグリセリン０．６６２％分散液                                                          １．０重量％
ハイドロキノンスルホン酸カリウム（脱酸素剤）                  ０．２重量％
イオン交換水                                              ７６．８３重量％
１０％ＮａＯＨ                                                ０．７重量％
上記成分の内、ケルザンＡＲおよびイオン交換水１５重量％を混合し、１時間攪拌してケルザンＡＲ水溶液を調整した。また、ＢＧ３８１０およびイオン交換水１５重量％を混合し、１時間攪拌してＢＧ３８１０水溶液を調整した。次いで残りの成分とケルザンＡＲ水溶液、ＢＧ３８１０水溶液を混合し、２時間攪拌してｐＨが８．５の光輝性水性インキ組成物を得た。インキの粘度はせん断速度が０．３５（１／ｓ）時の値が１７５００ｍＰａ・ｓ、せん断速度が１．３２（１／ｓ）時の値が４８００ｍＰａ・ｓであり、べき乗法則（ｐｏｗｅｒ  ｌａｗ）の流動式に従いＡ＝５３１１．４、ｎ＝０．２４４だった。
【００５７】
実施例１８
ケルザンＡＲ（キサンタンガム、三晶株式会社製）              ０．１５重量％
ＢＧ３８１０（ウェランガム、三晶株式会社製）                ０．６５重量％
エルジーｎｅｏ  ＰＩＮＫ  ＃３２５（金属を含有した光輝性顔料、尾池工業株式
会社製）                                                      ４．０重量％
ダイワレッドＮｏ．１０４ＷＢ（赤色染料、ダイワ化成株式会社製）
５．０重量％
ダイワブルーＮｏ．１（青色染料、ダイワ化成株式会社製）        １．５重量％
Ｊｏｎｃｒｙｌ  ＰＤＸ７４３０（アクリル系エマルジョン、ＢＡＳＦ株式会社製）
２．５重量％
グリセリン                                                    ５．０重量％
アミソフトＣＳ−１１（Ｎ−ヤシ油脂肪酸アシル−Ｌ−グルタミン酸ナトリウム、味の素ヘルシーサプライ株式会社製）                            ０．５重量％
フォスファノールＲＳ７１０（リン酸エステル、東邦化学工業株式会社製）
１．５重量％
プロクセルＧＸＬ（Ｓ）（１，２−ベンゾイソチアザリン−３−オンを含む防腐防黴剤、有効成分２０％、アーチ・ケミカル・ジャパン株式会社製）  ０．２重量％
サンアイバックソジウムオマジン（２−ピリジンチオール−１−オキサイド・ナトリウム塩を含有する防腐防黴剤、有効成分４０％、三愛石油株式会社製）
０．２重量％
ＴＳＡ７３９（消泡剤、シリコーン系エマルジョン、ＧＥ東芝シリコーン株式会社製）                                                        ０．０２重量％
ベンゾトリアゾール（防錆剤）                                  ０．１重量％
ＡＫＰ−２０（アルミナ、住友化学工業株式会社製）のグリセリン０．６６２％分散液                                                          １．０重量％
ハイドロキノンスルホン酸カリウム（脱酸素剤）                  ０．２重量％
イオン交換水                                              ７６．２５重量％
１０％ＮａＯＨ                                                ０．７重量％
上記成分の内、ケルザンＡＲおよびイオン交換水１５重量％を混合し、１時間攪拌してケルザンＡＲ水溶液を調整した。また、ＢＧ３８１０およびイオン交換水１５重量％を混合し、１時間攪拌してＢＧ３８１０水溶液を調整した。次いで残りの成分とケルザンＡＲ水溶液、ＢＧ３８１０水溶液を混合し、２時間攪拌してｐＨが８．５の光輝性水性インキ組成物を得た。インキの粘度はせん断速度が０．３５（１／ｓ）時の値が１８５００ｍＰａ・ｓ、せん断速度が１．３２（１／ｓ）時の値が５５００ｍＰａ・ｓであり、べき乗法則（ｐｏｗｅｒ  ｌａｗ）の流動式に従いＡ＝５４９６．７、ｎ＝０．２５３だった。
【００５８】
比較例１
ＢＧ３８１０（ウェランガム、三晶株式会社製）                  ０．３重量％
エルジー  Ｓｉｌｖｅｒ  ＃５００（金属を含有した光輝性顔料、尾池工業株式会
社製）                                                        ３．０重量％
グリセリン                                                    ７．０重量％
プロピレングリコール                                        １５．０重量％
フォスファノールＲＳ７１０（リン酸エステル、東邦化学工業株式会社製）
０．１重量％
イオン交換水                                                ７４．１重量％
１０％ＮａＯＨ                                                ０．５重量％
上記成分の内、ＢＧ３８１０およびイオン交換水１５重量％を混合し、１時間攪拌してＢＧ３８１０水溶液を調整した。次いで残りの成分とＢＧ３８１０水溶液を混合し、２時間攪拌してｐＨが８．２の光輝性水性インキ組成物を得た。インキの粘度はせん断速度が０．３５（１／ｓ）時の値が８５００ｍＰａ・ｓ、せん断速度が１．３２（１／ｓ）時の値が３５００ｍＰａ・ｓであり、べき乗法則（ｐｏｗｅｒ  ｌａｗ）の流動式に従いＡ＝４５２４．９、ｎ＝０．２１だった。
【００５９】
比較例２
ケルザンＡＲ（キサンタンガム、三晶株式会社製）                ０．９重量％
エルジー  Ｇｒｅｅｎ  ＃３２５（金属を含有した光輝性顔料、尾池工業株式会社
製）                                                          ４．０重量％
Ｊｏｎｃｒｙｌ  １５３５（アクリル系エマルジョン、ＢＡＳＦ株式会社製）
１０．０重量％
グリセリン                                                    ７．０重量％
エチレングリコール                                          １０．０重量％
プロクセルＧＸＬ（Ｓ）（１，２−ベンゾイソチアザリン−３−オンを含む防腐防黴剤、有効成分２０％、アーチ・ケミカル・ジャパン株式会社製）  ０．２重量％
ＴＳＡ７３９（消泡剤、シリコーン系エマルジョン、ＧＥ東芝シリコーン株式会社製）                                                          ０．２重量％
イオン交換水                                                ６７．７重量％
上記成分の内、ケルザンＡＲおよびイオン交換水１５重量％を混合し、１時間攪拌してケルザンＡＲ水溶液を調整した。次いで残りの成分とケルザンＡＲ水溶液を混合し、２時間攪拌してｐＨが７．５の光輝性水性インキ組成物を得た。インキの粘度はせん断速度が０．３５（１／ｓ）時の値が１５０００ｍＰａ・ｓ、せん断速度が１．３２（１／ｓ）時の値が３５００ｍＰａ・ｓであり、べき乗法則（ｐｏｗｅｒ  ｌａｗ）の流動式に従いＡ＝４５２４．９、ｎ＝０．２１だった。
【００６０】
比較例３
ケルザン（キサンタンガム、三晶株式会社製）                    ０．７重量％
ソヤファイブ  Ｓ−ＤＮ（水溶性大豆多糖類、不二製油株式会社製）
３．０重量％
エルジー  Ｇｒｅｅｎ  ＃３２５（金属を含有した光輝性顔料、尾池工業株式会社
製）                                                          ４．０重量％
アルペーストＷＸＭ０６３０（アルミニウムペースト、東洋アルミニウム株式会社製）                                                          ５．０重量％
グリセリン                                                    ７．０重量％
エチレングリコール                                          １０．０重量％
プロクセルＧＸＬ（Ｓ）（１，２−ベンゾイソチアザリン−３−オンを含む防腐防黴剤、有効成分２０％、アーチ・ケミカル・ジャパン株式会社製）  ０．１重量％
ベンゾトリアゾール（防錆剤）                                  ０．１重量％
イオン交換水                                                ７４．１重量％
上記成分の内、ケルザンＡＲおよびイオン交換水１５重量％を混合し、１時間攪拌してケルザンＡＲ水溶液を調整した。またイオン交換水１５重量％およびソヤファイブ  Ｓ−ＤＮ、アルペーストＷＸＭ０６３０を混合し、１時間攪拌してソヤファイブＳ−ＤＮ、アルペーストＷＸＭ０６３０混合溶液を調整した。次いで残りの成分とケルザンＡＲ水溶液、ソヤファイブＳ−ＤＮ、アルペーストＷＸＭ０６３０混合溶液を混合し２時間攪拌してｐＨが７．５の光輝性水性インキ組成物を得た。インキの粘度はせん断速度が０．３５（１／ｓ）時の値が１２５００ｍＰａ・ｓ、せん断速度が１．３２（１／ｓ）時の値が４５００ｍＰａ・ｓであり、べき乗法則（ｐｏｗｅｒ  ｌａｗ）の流動式に従いＡ＝４８７３．１、ｎ＝０．２０６だった。
【００６１】
インキ逆流防止組成物１
ポリブテンＨＶ５０（ポリブテン、基材、日本石油化学株式会社製）
９５．０重量％
アエロジルＲ９７２（微粒子シリカ、ゲル化剤、日本アエロジル株式会社製）
３．０重量％
レオパールＫＬ（デキストリン脂肪酸エステル、千葉製粉株式会社製）
２．０重量％
上記成分を混合し、ホットスターラーで１５０℃にて２時間攪拌し逆流防止体１を得た。この逆流防止体の２５℃における粘度は５００００ｍＰａ・Ｓであった。
【００６２】
インキ逆流防止組成物２
ルーカントＨＣ１００（エチレンΑオレフィン、基材、三井石油化学工業株式会社製）                                                        ９４．５重量％
アエロジルＲ９７４（微粒子シリカ、ゲル化剤、日本アエロジル株式会社製）
４．０重量％
レオパールＫＬ（デキストリン脂肪酸エステル、千葉製粉株式会社製）
１．５重量％
上記成分を混合し、ホットスターラーで１５０℃にて２時間攪拌し逆流防止体２を得た。この逆流防止体の２５℃における粘度は４００００ｍＰａ・Ｓであった。
【００６３】
後述する試験に用いるボールペンの構造を図面に基づいて説明する。図１には、外装体に収容されて使用されることを想定した、所謂リフィルと呼ばれるボールペンの縦断面図を示す。ボールペンチップ１は、筆記部材としてのボール２を、ボールホルダー３に形成されたインキ通孔の先端開口部より一部突出した状態で回転自在に抱持している。そして、ボールペンチップ１は、貫通穴４が形成されたチップホルダー５を介してインキ収容管６に接続されている。インキ収容管６内にはインキ７が収容されており、インキ７の後端界面に接して、インキ７と相溶しないインキ逆流防止組成物８が配置されている。尚、本リフィルを収容する外装体についての図示及び説明は省略するが、例えば、特開平９−５８１７３号公報に記載の外装体など周知の外装体が使用できる。また、インキ収容管６の後端にインキの洩れ出しを防止する尾栓等を配置して外装体を使用しないボールペン体とすることもできる。
【００６４】
次に、図１に使用しているボールペンチップ１のＩ部拡大縦断面図を図２に示す。ボールホルダー３は、前述した金属製の円柱材にドリル等によりインキ通路として貫通孔を形成し、先端側よりボールハウス部９、中孔１０、後穴１１を有している。ボールハウス部９と後穴１１との間には、内方突出部１２が形成されている。ボールハウス部９の先端開口部１３は、かしめ加工にて縮径化されており、この縮径化された先端開口部１３と、内方突出部１２にてボール２の前後左右方向へ移動し得る範囲を規定している。そして、内方突出部１２に複数本、環状に等間隔で切削による放射状溝１４が形成されている。この放射状溝１４は、内方突出部１２を貫通し、後孔１１まで連通することで、ボールハウス部９へのインキ供給を確保しているものである。
【００６５】
上述した例に基づいて試験で用いる第１から第３のボールペンチップを作製した。第１のボールペンチップを図３及び、図３のＩＩ−ＩＩ’線断面矢視図である図４、図３のＩＩＩ−ＩＩＩ’線断面矢視図である図５に示す。第１のボールペンチップは内方突出部１２の表面を平滑にしてボールの回転を良好にする目的で内方突出部１２にテーパー状のピンを打ち込みボール受け座１５を形成している。図３にはボール２を先端開口部１３に当接させた状態のボール２を点線して示しており、実線と点線のずれの差はボール２の前後方向の移動量Ｅ１を示している。図４はボール２がボール受け座１５に着座した際のボールペンチップ１からインキが吐出する先端開口部１３の大きさを示しており、格子状の範囲Ｓ１はボール２とボールハウス部９の間にできる先端開口部１３の投影面積を示している。図５は説明の都合上ボール２は図示していないがボール受け座１５と放射状溝１４を交差するように描かれている点線はボール２がボール受け座１５に着座した時に接触している部分を示している。つまり、この点線の外側に位置する放射状溝１４は実質的にインキをボールハウス部９内に供給するインキ通路となり、そのインキ通路の投影面積を格子状の範囲Ｔ１で示している。尚、Ｔ１の値は３箇所ある各放射状溝１４の格子状の範囲の合計値である。
以下に第１のボールペンチップの寸法値と各面積の値を示す。
（第１のボールペンチップ）
ボール径Ａ１：１．０ｍｍ
先端開口部径Ｂ１：０．９８０ｍｍ
先端開口部隙間幅Ｃ１：０．０３２ｍｍ
ボール突出長さＤ１：０．２８８ｍｍ
ボール前後方向移動量Ｅ１：０．１２０ｍｍ
ボールハウス部径Ｆ１：１．０８５ｍｍ
ボール受け座とボールの接触部径Ｇ１：０．５７４ｍｍ
中孔径Ｈ１：０．５６０ｍｍ
後孔径Ｊ１：１．１０ｍｍ
放射状溝幅Ｋ１：０．３０ｍｍ
放射状溝径方向深さＬ１：０．２６２ｍｍ
先端開口面積Ｓ１：０．１１０ｍｍ２
放射状溝総開口面積Ｔ１：０．２１６ｍｍ２
かしめ角度α１：８０度
ボール受け座開き角度β１：１１０度
【００６６】
第２のボールペンチップを図６及び、図６のＩＩ−ＩＩ’線断面矢視図である図７、図６のＩＩＩ−ＩＩＩ’線断面矢視図である図８に示す。第２のボールペンチップは第１のボールペンチップ同様に内方突出部１２にテーパー状のピンを打ち込みボール受け座１５を形成している。また、製品に衝撃が加わった時にボールペンチップ内のインキの移動を抑制する為に放射状溝１４は後孔１１に連通してなく、内方突出部１２の途中で留まるように形成してある。図６には第１のボールペンチップの図３同様にボール２を先端開口部１３に当接させた状態のボール２を点線して示しており、実線と点線のずれの差はボールの縦方向の移動量Ｅ２を示している。図７には第１のボールペンチップの図４同様にボール２がボール受け座１５に着座した際のボールペンチップ１からインキが吐出する先端開口部１３の大きさを示しており、格子状の範囲Ｓ２はボール２とボールハウス部９の間にできる先端開口部１３の投影面積を示している。図８も第１のボールペンチップの図５同様にボール２がボール受け座１５に着座した時に接触している部分を点線で示しており、格子状の範囲Ｔ２は実質的にインキをボールハウス部９内に供給するインキ通路の投影面積を示している。尚、Ｔ２の値は４箇所ある各放射状溝１４の格子状の範囲の合計値である。
以下に第２のボールペンチップの寸法値と各面積の値を示す。
（第２のボールペンチップ）
ボール径Ａ２：１．０ｍｍ
先端開口部径Ｂ２：０．９７０ｍｍ
先端開口部隙間幅Ｃ２：０．０４１ｍｍ
ボール突出長さＤ２：０．２６０ｍｍ
ボール前後方向移動量Ｅ２：０．１４０ｍｍ
ボールハウス部径Ｆ２：１．０８５ｍｍ
ボール受け座とボールの接触部径Ｇ２：０．６４３ｍｍ
中孔径Ｈ２：０．５６０ｍｍ
後孔径Ｊ２：１．１０ｍｍ
放射状溝幅Ｋ２：０．１７ｍｍ
放射状溝径方向深さＬ２：０．２２４ｍｍ
先端開口面積Ｓ２：０．１２１ｍｍ２
放射状溝総開口面積Ｔ２：０．１３６ｍｍ２
かしめ角度α２：９０度
ボール受け座開き角度β２：１００度
【００６７】
第３のボールペンチップを図９及び、図９のＩＩ−ＩＩ’線断面矢視図である図１０、図９のＩＩＩ−ＩＩＩ’線断面矢視図である図１１に示す。第３のボールペンチップは筆記時にボール２の位置を安定させ、不要な振動が少ない円滑な回転をさせる目的で内方突出部１２にボール２を押圧してボール２とほぼ同じ曲率を有したボール受け座１６を形成したものである。図９には第１のボールペンチップの図３同様にボール２を先端開口部１３に当接させた状態のボール２を点線して示しており、実線と点線のずれの差はボールの縦方向の移動量Ｅ３を示している。図１０には第１のボールペンチップの図４同様にボール２がボール受け座１６に着座した際のボールペンチップ１からインキが吐出する先端開口部１３の大きさを示しており、格子状の範囲Ｓ３はボール２とボールハウス部９の間にできる先端開口部１３の投影面積を示している。図１１は説明の都合上ボール２は図示していないが筆記時にボール２はボール受け座１６に当接しており、実質的にインキをボールハウス部９内に供給するインキ通路はボール受け座１６の最大外周径よりも外側に開口している放射状溝１４となり、そのインキ通路の投影面積を格子状の範囲Ｔ３で示している。尚、Ｔ３の値は３箇所ある各放射状溝１４の格子状の範囲の合計値である。
以下に第３のボールペンチップの寸法値と各面積の値を示す。
（第３のボールペンチップ）
ボール径Ａ３：１．０ｍｍ
先端開口部径Ｂ３：０．９８０ｍｍ
先端開口部隙間幅Ｃ３：０．０４６ｍｍ
ボール突出長さＤ３：０．２６０ｍｍ
ボール前後方向移動量Ｅ３：０．１３０ｍｍ
ボールハウス部径Ｆ３：１．０８５ｍｍ
中孔径Ｈ３：０．５６ｍｍ
後孔径Ｊ３：１．１０ｍｍ
放射状溝幅Ｋ３：０．３０ｍｍ
放射状溝径方向深さＬ３：０．２６２ｍｍ
ボール受け座外周径Ｍ３：０．７２０ｍｍ
先端開口面積Ｓ３：０．１３４ｍｍ２
放射状溝総開口面積Ｔ３：０．１４７ｍｍ２
かしめ角度α３：８０度
【００６８】
第１から第３のボールペンチップのボール２の材質としてはいずれも、炭化ケイ素を主成分としたセラミックス焼結体（株式会社ツバキナカシマ社製  商品名：ブラックサファリン）で、ボールの算術平均高さＲａ（ＪＩＳ  Ｂ  ０６０１）は３．０ｎｍのものを使用した。また、ボールホルダーの材質はステンレス（下村特殊精工株式会社製  商品名：ＳＦ２０Ｔ）で、ビッカース硬度（ＨＶ）は２４０のものを使用した。
【００６９】
チップホルダー４はポリブチレンテレフタレート樹脂で成形されており、ボールペンチップ１の後方からインキ収容管に至る貫通穴４の最小内径は１．３１ｍｍとした。
【００７０】
インキ収容管６はポリプロピレン樹脂の押し出し成型にて成形したパイプを使用しておりその内径は直径２．６ｍｍ、厚さ０．７ｍｍのパイプとした。そして、インキ量を０．６ｇ、インキ逆流防止組成物を０．１ｇ充填したものとした。
【００７１】
上述したボールペンに第１から第３のボールペンチップをそれぞれ装着し、インキ組成物の実施例１から１８、比較例１から３と、インキ逆流防止組成物１、または２を直接充填した試験用ボールペンを作製し筆跡と筆記性能の評価を行った。装着したボールペンチップ、充填したインキ組成物、インキ逆流防止組成物の組み合わせと評価結果を表１に示す。
【００７２】
筆跡乾燥性試験
室温２０℃、湿度６５％の環境下で、ＪＩＳ  Ｓ  ６０６１の７．３に示される試験用紙に、２×２の大きさの「永」の文字を筆記し、消しゴム（ハイポリマー、ぺんてる株式会社製）で１回擦った時に、紙面が汚れなくなるまでの時間を求めた。
【００７３】
筆跡の紙への裏抜け試験
室温２０℃、湿度６５％の環境下で、ＪＩＳ  Ｓ  ６０６１の７．３に示される試験用紙に、２×２の大きさの「永」の文字を筆記し、カッターで筆跡部分の断面を作成し、インキ浸透深さを測定した。
【００７４】
手脂用紙の作成
以下の配合で作製した人工手脂配合１で調製した手脂を、アセトンで３０％に希釈した溶液（以下、３０％手脂希釈溶液という）を作成する。前記手脂希釈溶液を、ＪＩＳ  Ｓ  ６０６１の７．３に示される試験用紙に、スプレーにて均一に噴霧した後、室温２０℃にて２時間乾燥させアセトンを除去し、手脂で汚染された手脂用紙を作成した。また、同様に６０％手脂希釈溶液を作成し、手脂で著しく汚染された手脂用紙２を作成した。
（人工手脂配合）
スクワラン                                                  １０．０重量％
イソプロピルミリステート                                    ２０．０重量％
オリーブ油                                                  ４０．０重量％
コレステロール                                                ２．０重量％
パルミチン酸                                                  ２．０重量％
オレイン酸                                                  １３．０重量％
イソステアリン酸                                            １３．０重量％
上記成分を攪拌混合して手脂を得た。
【００７５】
（手脂用紙１による手脂筆記性試験）
試験用ボールペンを用いて、手脂用紙１に株式会社トリニティーラボ製のＴｒｉｂｏ−ｍａｓｔｅｒ（Ｔｙｐｅ：ＴＬ２０１Ｓａ）にて、筆記速度７ｃｍ／ｓｅｃ、筆記角度７０°、筆記荷重１００ｇｆの筆記条件で、１５ｃｍの直線を筆記した。筆記終了後、直線中の線飛びした距離を測定した。
（手脂用紙１による光輝感確認試験）
手脂用紙１による手脂筆記性試験で得られた筆記線を目視で確認し、以下の判断基準で評価した。
○：筆跡に均一に金属を含有した光輝性顔料が存在し光輝感がある。
×：光輝感の無い部分と光輝感のある部分に分かれていてムラがある。
（手脂用紙２による手脂筆記性試験）
試験用ボールペンを用いて、手脂用紙２に株式会社トリニティーラボ製のＴｒｉｂｏ−ｍａｓｔｅｒ（Ｔｙｐｅ：ＴＬ２０１Ｓａ）にて、筆記速度７ｃｍ／ｓｅｃ、筆記角度７０°、筆記荷重１００ｇｆの筆記条件で、１５ｃｍの直線を筆記した。筆記終了後、直線中の線飛びした距離を測定した。
（手脂用紙２による光輝感確認試験）
手脂用紙２による手脂筆記性試験で得られた筆記線を目視で確認し、以下の判断基準で評価した。
○：筆跡に均一に金属を含有した光輝性顔料が存在し光輝感がある。
×：光輝感の無い部分と光輝感のある部分に分かれていてムラがある。
【００７６】
音鳴き試験
室温２０℃、湿度６５％の環境下で、ＪＩＳ  Ｓ  ６０６１の７．３に示される試験用紙に、２×２の大きさの「永」の文字を筆記し、そのときの音鳴きの状態を以下の判断基準で評価した。
○：音鳴きが聞こえる。
×：音鳴きが聞こえない。
【００７７】
低温環境下筆記試験
室温５℃、湿度２０％の環境下で、試験用ボールペンを用いて、ＪＩＳ  Ｓ  ６０６１の７．３に示される試験用紙に株式会社トリニティーラボ製のＴｒｉｂｏ−ｍａｓｔｅｒ（Ｔｙｐｅ：ＴＬ２０１Ｓａ）にて、筆記速度７ｃｍ／ｓｅｃ、筆記角度７０°、筆記荷重１００ｇｆの筆記条件で、１５ｃｍの直線を筆記した。筆記終了後、直線中のかすれた距離を測定した。
【００７８】
【表１】
2017082218.tif 000003
【００７９】
表１に示すとおり実施例１〜１８はインキ中に金属を含有した光輝性顔料と、多糖類としてキサンタンガム及びウェランガムを含有するため筆跡の乾燥性が良く、筆跡の紙への裏抜けが防止でき、筆記時に音鳴きが発生せず、手脂用紙でも光輝感のある筆跡が得られ、低温時にもカスレの問題がないものだった。
特に実施例１〜７はＨＬＢ値が８以上１８以下のポリグリセリン脂肪酸エステルと３−メチル−３−メトキシ−１−ブタノールを含有しているため、特に手脂用紙でも線飛びを全く起こさず光輝感のある筆跡が得られ、低温時にもカスレが発生しないものだった。
対して比較例１ではインキ中に金属を含有した光輝性顔料とウェランガムを含有しているが、キサンタンガムを含有していないため、筆記乾燥性が悪く、筆跡の紙の裏抜けも多く、十分な光輝感のある筆跡で手脂が付着した紙にも筆記できず、筆記時に音鳴きし、低温時、経時でかすれてしまうものであった。
比較例２ではインキ中に金属を含有した光輝性顔料とキサンタンガムを含有しているが、ウェランガムを含有していないため、筆記乾燥性が悪く、筆跡の紙の裏抜けも多く、十分な光輝感のある筆跡で手脂が付着した紙にも筆記できず、筆記時に音鳴きし、低温時、経時でかすれてしまうものであった。
比較例３ではインキ中に金属を含有した光輝性顔料とキサンタンガムと水溶性大豆多糖類を含有しているが、ウェランガムを含有していないため、ウェランガムとの組み合わせのような筆跡乾燥性の向上は見られず、筆記乾燥性が悪く、筆跡の紙の裏抜けも多く、十分な光輝感のある筆跡で手脂が付着した紙にも筆記できず、筆記時に音鳴きし、低温時、経時でかすれてしまうものであった。
【００８０】
以上本発明は、光輝感がある筆跡を形成できるインキにおいて、筆跡乾燥性が良く、筆跡の紙への裏抜けがなく、十分な光輝感のある筆跡で手脂が付着した紙にも筆記でき、筆記時に音鳴きがせず、低温時、経時でかすれる事もないボールペン用水性光輝性インキ組成物である。
【符号の説明】
【００８１】
１  ボールペンチップ
２  ボール
３  ボールホルダー
４  チップホルダー貫通穴
５  チップホルダー
６  インキ収容管
７  インキ
８  インキ逆流防止組成物
９  ボールハウス部
１０  中孔
１１  後穴
１２  内方突出部
１３  先端開口部
１４  放射状溝
１５、１６  ボール受け座
Ａ１、Ａ２、Ａ３  ボール径
Ｂ１、Ｂ２、Ｂ３  先端開口部径
Ｃ１、Ｃ２、Ｃ３  先端開口部隙間幅
Ｄ１、Ｄ２、Ｄ３  ボール突出長さ
Ｅ１、Ｅ２、Ｅ３  ボール前後方向移動量
Ｆ１、Ｆ２、Ｆ３  ボールハウス部径
Ｇ１、Ｇ２  ボール受け座とボールの接触部径
Ｈ１、Ｈ２、Ｈ３  中孔径
Ｊ１、Ｊ２、Ｊ３  後穴径
Ｋ１、Ｋ２、Ｋ３  放射状溝幅
Ｌ１、Ｌ２、Ｌ３  放射状溝径方向深さ
Ｍ３  ボール受け座外周径
Ｓ１、Ｓ２、Ｓ３  先端開口面積
Ｔ１、Ｔ２、Ｔ３  放射状溝総開口面積
α１、α２、α３  かしめ角度
β１、β２  ボール受け座開き角度
【図１】
2017082218.tif 000004
【図２】
2017082218.tif 000005
【図３】
2017082218.tif 000006
【図４】
2017082218.tif 000007
【図５】
2017082218.tif 000008
【図６】
2017082218.tif 000009
【図７】
2017082218.tif 000010
【図８】
2017082218.tif 000011
【図９】
2017082218.tif 000012
【図１０】
2017082218.tif 000013
【図１１】
2017082218.tif 000014